(57)【要約】  本発明は、マグネシウムの溶解析出が繰り返し安定して進行し、電流密度が高く、且つ安全性が高い電解液を有する電気化学デバイスを提供することを目的とする。また、本発明は、（１）マグネシウム塩からなる支持電解質、及び、（２）下記一般式（I）で示される化合物を少なくとも一種以上含む、電気化学デバイス用電解液2014115784.tif 000019（式中、nは０〜６の整数を表し、n個のR1及びn個のR2はそれぞれ独立して、水素原子、炭素数１〜６のアルキル基、又は炭素数１〜６のハロゲノアルキル基を表す。A１及びA２はそれぞれ独立して、−C(=O)−R3、−O−R5、−N(R4)−R3、−S−R3、−C(=O)−OR3、−O−C(=O)−R3、−C(=O)−N(R4)−R3、−N(R4)−C(=O)−R3、−SO2−R3、−N(R4)−SO2−R3、−O−B(OR5)、−O−P(=O)(OR5)2、−CN、単環複素環基、環状アセタール由来の基、環状炭酸エステル由来の基、又は、環状カルボン酸エステル由来の基を表す）に関する。
2014115784.tif 000002
【特許請求の範囲】
【請求項１】
（１）マグネシウム塩からなる支持電解質、及び、
（２）下記一般式（I）で示される化合物を少なくとも一種以上含む、
電気化学デバイス用電解液。
2014115784.tif 000016
［式中、nは０〜６の整数を表し、n個のR1及びn個のR2はそれぞれ独立して、水素原子、炭素数１〜６のアルキル基、又は炭素数１〜６のハロゲノアルキル基を表す。
A１及びA２はそれぞれ独立して、−C(=O)−R3、−O−R5、−N(R4)−R3、−S−R3、−C(=O)−OR3、−O−C(=O)−R3、−C(=O)−N(R4)−R3、−N(R4)−C(=O)−R3、−SO2−R3、−N(R4)−SO2−R3、−O−B(OR5)2、−O−P(=O)(OR5)2、−CN、単環複素環基、環状アセタール由来の基、環状炭酸エステル由来の基、又は、環状カルボン酸エステル由来の基を表す。（上記R3は、水素原子、炭素数１〜６のアルキル基、炭素数１〜６のハロゲノアルキル基、炭素数６〜１０のアリール基、又は炭素数７〜１３のアラルキル基を表す。R4は、水素原子、炭素数１〜６のアルキル基、炭素数１〜６のハロゲノアルキル基、又は炭素数７〜１３のアラルキル基を表す。R5は、炭素数１〜６のアルキル基、炭素数１〜６のハロゲノアルキル基、炭素数３〜８のアルコキシアルキル基、炭素数６〜１０のアリール基、又は炭素数７〜１３のアラルキル基を表す。）また、A１とA２、A１とA２とその間の炭素、又はA１とR１とその間の炭素とで環状構造を形成してもよい］。
【請求項２】
支持電解質が、少なくとも一種の下記一般式（II）で示されるマグネシウム塩からなるものである、請求項１記載の電解液；
Mg・Xｑ    （II）
［式中、Mgはマグネシウムイオンを表し、ｑは１又は２を表し、ｑが１の場合Xは、２価のアニオンである、酸化物イオン（Ｏ2-）、硫化物イオン（Ｓ2-）、硫酸イオン（ＳＯ42-）、リン酸一水素イオン（ＨＰＯ42-）、又は炭酸イオン（ＣＯ32-）を表し、ｑが２の場合Xは、１価のアニオンである、炭素数１〜４のパーフルオロアルカンスルホン酸イオン、下記一般式（III）で示されるビス（パーフルオロアルカンスルホニル）イミドイオン
2014115784.tif 000017
（式中、kは１〜４の整数を表し、Ｆはフッ素原子を表す）、下記一般式（IV）で示されるビス（パーフルオロアルカンスルホニル）メチドイオン
2014115784.tif 000018
（式中、ｒは１〜４の整数を表し、Ｒ６は、炭素数１〜４のアルキル基又は−SO2-CrF2r+1基（rは上記と同じ）を表す）、ビス（フルオロスルホニル）イミドイオン、炭素数１〜４のアルカンスルホン酸イオン、炭素数６〜１０のアレーンスルホン酸イオン、炭素数２〜５のパーフルオロアルカンカルボン酸イオン、炭素数２〜５のアルカンカルボン酸イオン、炭素数７〜１１のアレーンカルボン酸イオン、炭素数１〜４のアルコキシドイオン、過マンガン酸イオン、過塩素酸イオン、テトラフェニルホウ酸イオン、テトラフルオロホウ酸イオン、ヘキサフルオロリン酸イオン、ヘキサフルオロヒ酸イオン、硝酸イオン、リン酸ニ水素イオン、硫酸水素イオン、炭酸水素イオン、硫化水素イオン、水酸化物イオン（ＯＨ-）、チオシアン酸イオン、シアン化物イオン（ＣＮ-）、フッ化物イオン（Ｆ-）、塩化物イオン（Ｃｌ-）、臭化物イオン（Ｂｒ-）、ヨウ化物イオン（Ｉ-）、又は水素化物イオン（Ｈ-）を表す］。
【請求項３】
支持電解質の濃度が０．１〜５．０mol/Lである請求項１記載の電解液。
【請求項４】
更に（３）有機溶媒を含む、請求項１に記載の電解液。
【請求項５】
有機溶媒が、エーテル系溶媒、アルコール系溶媒、カーボネート系溶媒、エステル系溶媒、ニトリル系溶媒、スルホン系溶媒、ハロゲン系溶媒、炭化水素系溶媒、及びイオン液体から選ばれる少なくとも一種以上からなるものである、請求項４記載の電解液。
【請求項６】
有機溶媒が、ジメトキシエタン、２−メチルテトラヒドロフラン、ジエチレングリコールジメチルエーテル、炭酸プロピレン、アセトニトリル、ブチロラクトン、エタノール又は酢酸エチル、プロピオニトリル、1-エチル-3-メチルイミダゾリウム・トリフルオロメタンスルホネート、又はテトラエチルアンモニウム・トリフルオロメタンスルホネートである、請求項４に記載の電解液。
【請求項７】
請求項１〜６の何れかに記載の電解液、正極、負極及びセパレータを含む電気化学デバイス。
【発明の詳細な説明】
【技術分野】
【０００１】
本発明は、マグネシウムイオンを含有する電解液及び該電解液を含む電気化学デバイスに関する。
【背景技術】
【０００２】
マグネシウムイオン電池の原料となるマグネシウムは地球上に豊富に存在する元素であり、価格および供給量等に不安定を抱えるリチウムと比較して優位性の高い材料である。また、マグネシウムイオン電池は安価且つ安全であり、更に高いエネルギー密度を有することから、ポストリチウムイオン電池として注目されている。【０００３】
マグネシウムイオン電池の負極としては、通常金属マグネシウムが用いられる。しかしながら、金属マグネシウムは高い還元性を有するため、該金属を負極に用いた場合、電解液と反応してその電極表面にイオン伝導性の低い不働態皮膜を形成する。そして、この不働態皮膜の形成によりマグネシウムの可逆的な溶解析出が阻害されることが知られており、金属マグネシウムを負極として用いる際の問題となっている。【０００４】
その一方で、不働態皮膜を形成しない電解液も知られている。例えば特許文献１および非特許文献１においては、一般式Ｍｇ（ＺＲ１ｌＲ２ｍＸｎ）２（Ｚはホウ素またはアルミニウム、Ｒ１およびＲ２は炭化水素基、Ｘは臭素または塩素を表し、ｌ＋ｍ＋ｎは４である）で表される電解質をテトラヒドロフラン（ＴＨＦ）に溶解させた電解液を用いることで、マグネシウムの可逆的な溶解析出が可能であることが報告されている。【０００５】
その他、マグネシウムイオン電池の性能を向上させることを目的として種々の報告がなされている。例えば、特許文献２では、一般式Ｃ６Ｈ５ＭｇＸ（Ｘ＝Ｃｌ，Ｂｒ）で表される芳香族グリニャール試薬をテトラヒドロフラン（ＴＨＦ）に溶解させた電解液を用いることにより、従来言われていたグリニャール試薬（ＲＭｇＸ，Ｒはアルキル基）の低い酸化電位を改善できることが報告されている。【０００６】
また、特許文献３および特許文献４では、グリニャール試薬（ＲＭｇＸ）あるいは塩化マグネシウム（ＩＩ）に有機金属化合物（アルキルアルミニウム化合物）を組み合わせて用いることで、マグネシウムを２量体化させた錯体を系内に生成させて、電解液の耐酸化性を改善できることが報告されている。【０００７】
更に、非特許文献２では、電解液の安全性を高めるために臭化マグネシウム（ＩＩ）を２−メチルテトラヒドロフランに溶解させて電解液を調液し、サイクリックボルタモグラムおよび電極表面分析の結果から、マグネシウムの溶解析出が可逆的に進行することについて言及されている。
【先行技術文献】
【特許文献】
【０００８】
【特許文献１】特表２００３−５１２７０４
【特許文献２】特開２００４−２５９６５０
【特許文献３】特開２００７−１８８６９４
【特許文献４】特開２００７−１８８７０９
【非特許文献】
【０００９】
【非特許文献１】D. Aurbach et al., Nature, vol. 407, p. 724-727 (2000)
【非特許文献２】第７６回新電池構想部会、講演要旨集（２０１１年）、p. 1-5
【非特許文献３】未来材料, vol. 62, p. 211-216 (2011)
【発明の概要】
【発明が解決しようとする課題】
【００１０】
しかしながら、上記文献に記載の電解液はいずれも、マグネシウムの溶解析出に伴って観測される電流値（あるいは電流密度）が±１ｍＡ以下（あるいは±１ｍＡ／ｃｍ２以下）と低いため、電池の充放電を行うに当たり長時間を要することとなる。すなわち、急速充放電が困難であるため、実用性の高い電池とは言えない。例えば、特許文献４ではマグネシウムの溶解に伴う電流値が０．８ｍＡ、析出に伴う電流値が−０．６ｍＡであり、十分に高い値とは言えない。【００１１】
また、特許文献１および非特許文献１で使用されている電解液は、２．３Ｖ程度の電圧を印加することで電解液が分解を始めるため、２．３Ｖ以上の充電電圧をかけることができない。更に、特許文献２には臭化フェニルマグネシウム（Ｃ６Ｈ５ＭｇＢｒ）の酸化分解電位が３．８Ｖと記載されているが、実際にはさらに低い電位（２．０Ｖ程度）で酸化分解し始めることが特許文献４で言及されている。【００１２】
このように、電解液の分解電位により充放電電圧が制限されてしまうことで、マグネシウム二次電池が本来有する高いエネルギー密度を十分利用しきれないという問題が生じることとなる。【００１３】
実用電池として使用する場合に重要視される別の要因として安全性が挙げられるが、上記電解液では安全性が十分ではない。例えば、アルミン酸マグネシウム（特許文献１、非特許文献１）は危険物第３類に分類される禁水性化合物であり、グリニャール試薬（特許文献２）は強い引火性を有する有機金属化合物であることから、電解液の安全性に問題が残る。【００１４】
また、特許文献３および特許文献４では原料として各々トリエチルアルミニウム、塩化ジエチルアルミニウムを用い、系内でマグネシウム―アルミニウム錯体へと変換しているが、いずれの原料も自然発火性物質であるため、安全性が高いとは言い難い。【００１５】
そこで本発明では、上述した問題点を解決するために、マグネシウムの溶解析出が繰り返し安定して進行し、電流密度が高く、かつ安全性が高い電解液を有する電気化学デバイスを提供することを目的とする。
【課題を解決するための手段】
【００１６】
本発明は、（１）マグネシウム塩からなる支持電解質、及び、
（２）下記一般式（I）で示される化合物を少なくとも一種以上含む、
電気化学デバイス用電解液。
2014115784.tif 000003
［式中、nは０〜６の整数を表し、n個のR1及びn個のR2はそれぞれ独立して、水素原子、炭素数１〜６のアルキル基、又は炭素数１〜６のハロゲノアルキル基を表す。A１及びA２はそれぞれ独立して、−C(=O)−R3、−O−R5、−N(R4)−R3、−S−R3、−C(=O)−OR3、−O−C(=O)−R3、−C(=O)−N(R4)−R3、−N(R4)−C(=O)−R3、−SO2−R3、−N(R4)−SO2−R3、−O−B(OR5)2、−O−P(=O)(OR5)2、−CN、単環複素環基、環状アセタール由来の基、環状炭酸エステル由来の基、又は、環状カルボン酸エステル由来の基を表し（上記R3は、水素原子、炭素数１〜６のアルキル基、炭素数１〜６のハロゲノアルキル基、炭素数６〜１０のアリール基、又は炭素数７〜１３のアラルキル基を表し、R4は、水素原子、炭素数１〜６のアルキル基、炭素数１〜６のハロゲノアルキル基、又は炭素数７〜１３のアラルキル基を表し、R5は、炭素数１〜６のアルキル基、炭素数１〜６のハロゲノアルキル基、炭素数３〜８のアルコキシアルキル基、炭素数６〜１０のアリール基、又は炭素数７〜１３のアラルキル基をそれぞれ表す）、A１とA２、A１とA２とその間の炭素又はA１とR１とその間の炭素とで環状構造を形成してもよい］に関する。
【発明の効果】
【００１７】
本発明によれば、マグネシウムの溶解析出が繰り返し安定して進行し、電流密度が少なくとも±１ｍＡ超と従来の電解液と比較して高く、かつ、イオンの拡散抵抗が非常に小さいことから、急速充放電が可能な実用的な電気化学デバイスを提供することができる。さらに、１００サイクル後であってもマグネシウムの溶解析出が安定して進行する、サイクル特性に優れたマグネシウムイオン電池の作製を可能とする。また、禁水性化合物や引火性を有する有機金属化合物を用いずに、単純なマグネシウム塩を支持電解質として使用しているため、安全性が高い電解液を提供することができる。
【図面の簡単な説明】
【００１８】
【図１】実施例２５における、電解液１（Ｍｇ（ＴＦＳＩ）２／アセチルアセトン溶液）を用いたＣＶ測定の結果を示したグラフ
【図２】実施例２６における、電解液２（Ｍｇ（ＴＦＳＩ）２／アセチルアセトン：アセトニトリル（１：１）混合溶液）を用いたＣＶ測定の結果を示したグラフ
【図３】実施例２７における、電解液３（Ｍｇ（ＴＦＳＩ）２／アセチルアセトン：プロピオニトリル（１：１）混合溶液）を用いたＣＶ測定の結果を示したグラフ
【図４】実施例２８における、電解液４（Ｍｇ（ＴＦＳＩ）２／１，１，１，５，５，５−ヘキサフルオロアセチルアセトン：アセトニトリル（１：１）混合溶液溶液）を用いたＣＶ測定の結果を示したグラフ
【図５】実施例２９における、電解液５（Ｍｇ（ＴＦＳＩ）２／３−メチル−２，４−ペンタンジオン溶液）を用いたＣＶ測定の結果を示したグラフ
【図６】実施例３０における、電解液６（Ｍｇ（ＴＦＳＩ）２／２−アセチルシクロヘキサノン溶液）を用いたＣＶ測定の結果を示したグラフ
【図７】実施例３１における、電解液７（Ｍｇ（ＴＦＳＩ）２／３，３−ジメチル−２，４−ペンタンジオン溶液）を用いたＣＶ測定の結果を示したグラフ
【図８】実施例３２における、電解液９（Ｍｇ（ＴＦＳＩ）２／メトキシアセトン溶液）を用いたＣＶ測定の結果を示したグラフ
【図９】実施例３３における、電解液１０（Ｍｇ（ＴＦＳＩ）２／ピルビン酸溶液）を用いたＣＶ測定の結果を示したグラフ
【図１０】実施例３４における、電解液１１（Ｍｇ（ＴＦＳＩ）２／アセト酢酸エチル溶液）を用いたＣＶ測定の結果を示したグラフ
【図１１】実施例３５における、電解液１６（ＭｇＢｒ２／メトキシアセトン溶液）を用いたＣＶ測定の結果を示したグラフ
【図１２】実施例３６における、電解液１７（ＭｇＢｒ２／アセト酢酸エチル溶液）を用いたＣＶ測定の結果を示したグラフ
【図１３】実施例３７における、電解液１９（ＭｇＢｒ２／３−メトキシプロピオニトリル溶液）を用いたＣＶ測定の結果を示したグラフ
【図１４】実施例３８における、電解液２２（Ｍｇ（ＯＴｆ）２／リン酸トリ（２−メトキシエチル）溶液）を用いたＣＶ測定の結果を示したグラフ
【図１５】比較例１における、電解液（ＢｕＭｇＣｌ／ＴＨＦ溶液）を用いたＣＶ測定の結果を示したグラフ
【図１６】比較例２における、電解液（ＰｈＭｇＣｌ／ＴＨＦ溶液）を用いたＣＶ測定の結果を示したグラフ
【図１７】実施例３９における、電解液２４（Ｍｇ（ＯＴｆ）２／アセチルアセトン溶液）を用いたＣＶ測定の結果を示したグラフ
【発明を実施するための形態】
【００１９】
１．支持電解質
本発明に係る支持電解質は、マグネシウム塩からなるものであればよく、具体的には、例えば、下記一般式（II）で示されるマグネシウム塩から選ばれる少なくとも一種からなるものが挙げられる。
Mg・Xｑ    （II）
［式中、Mgはマグネシウムイオンを表し、ｑは１又は２を表し、ｑが１の場合Xは、２価のアニオンである、酸化物イオン（Ｏ2-）、硫化物イオン（Ｓ2-）、硫酸イオン（ＳＯ42-）、リン酸一水素イオン（ＨＰＯ42-）、又は炭酸イオン（ＣＯ32-）を表し、ｑが２の場合Xは、１価のアニオンである、炭素数１〜４のパーフルオロアルカンスルホン酸イオン、下記一般式（III）で示されるビス（パーフルオロアルカンスルホニル）イミドイオン
2014115784.tif 000004
【００２０】
（式中、kは１〜４の整数を表し、Ｆはフッ素原子を表す）、下記一般式（IV）で示されるビス（パーフルオロアルカンスルホニル）メチドイオン
2014115784.tif 000005
［式中、ｒは１〜４の整数を表し、Ｒ６は、炭素数１〜４のアルキル基又は−SO2-CrF2r+1基（rは上記と同じ）を表す］、ビス（フルオロスルホニル）イミドイオン、炭素数１〜４のアルカンスルホン酸イオン、炭素数６〜１０のアレーンスルホン酸イオン、炭素数２〜５のパーフルオロアルカンカルボン酸イオン、炭素数２〜５のアルカンカルボン酸イオン、炭素数７〜１１のアレーンカルボン酸イオン、炭素数１〜４のアルコキシドイオン、過マンガン酸イオン、過塩素酸イオン、テトラフェニルホウ酸イオン、テトラフルオロホウ酸イオン、ヘキサフルオロリン酸イオン、ヘキサフルオロヒ酸イオン、硝酸イオン、リン酸ニ水素イオン、硫酸水素イオン、炭酸水素イオン、硫化水素イオン、水酸化物イオン（ＯＨ-）、チオシアン酸イオン、シアン化物イオン（ＣＮ−）、フッ化物イオン（Ｆ-）、塩化物イオン（Ｃｌ-）、臭化物イオン（Ｂｒ-）、ヨウ化物イオン（Ｉ-）、又は水素化物イオン（Ｈ-）を表す。］
本発明に係る支持電解質においては、グリニヤール試薬を含んでいると一般式(I)で示される化合物の酸素原子、硫黄原子、窒素原子等を含む官能基と反応し、グリニヤール試薬及び一般式(I)で示される化合物が共に分解して電解液として機能しなくなるため、グリニヤール試薬を含まないものが好ましい。本発明に係る支持電解質は、上記一般式(II)で示されるマグネシウム塩のみからなるものが特に好ましい。
【００２１】
一般式(II)中のｑは１又は２を表し、２が好ましい。
【００２２】
一般式(II)中のXは、ｑが１の場合２価のアニオンを表し、ｑが２の場合１価のアニオンを表し、１価のアニオンがより好ましい。
【００２３】
Xで示される炭素数１〜４のパーフルオロアルカンスルホン酸イオンとしては、直鎖状、分枝状或いは環状の何れでもよいが、直鎖状のものが好ましい。具体的には例えばトリフルオロメタンスルホン酸イオン、ペンタフルオロエタンスルホン酸イオン、ヘプタフルオロプロパンスルホン酸イオン、ノナフルオロブタンスルホン酸イオン等が挙げられ、トリフルオロメタンスルホン酸イオンが好ましい。
【００２４】
一般式（III）におけるｋは、１〜４の整数を表し、好ましくは1又は２、より好ましくは１である。
【００２５】
一般式（III）で示されるビス（パーフルオロアルカンスルホニル）イミドイオンの具体例としては、例えばビス（トリフルオロメタンスルホニル）イミドイオン、ビス（ペンタフルオロエタンスルホニル）イミドイオン、ビス（ヘプタフルオロプロパンスルホニル）イミドイオン、ビス（ノナフルオロブタンスルホニル）イミドイオン等が挙げられ、ビス（トリフルオロメタンスルホニル）イミドイオン等が好ましい。
【００２６】
一般式（IV）におけるｒ及び一般式（IV）のＲ６におけるｒは、１〜４の整数を表し、好ましくは1又は２、より好ましくは１である。
【００２７】
一般式（IV）のＲ６における炭素数１〜４のアルキル基としては、例えばメチル基、エチル基、Ｎ−プロピル基、イソプロピル基、ｎ−ブチル基、イソブチル基、ｔｅｒｔ−ブチル基等が挙げられる。
【００２８】
一般式（IV）で示されるビス（パーフルオロアルカンスルホニル）メチドイオンの具体例としては、例えばビス（トリフルオロメタンスルホニル）メチドイオン、ビス（ペンタフルオロエタンスルホニル）メチドイオン、ビス（ヘプタフルオロプロパンスルホニル）メチドイオン、ビス（ノナフルオロブタンスルホニル）メチドイオン等が挙げられ、ビス（トリフルオロメタンスルホニル）メチドイオン等が好ましい。
【００２９】
Xで示される炭素数１〜４のアルカンスルホン酸イオンとしては、直鎖状、分枝状或いは環状の何れでもよいが、直鎖状のものが好ましい。具体的には例えばメタンスルホン酸イオン、エタンスルホン酸イオン、ｎ−プロパンスルホン酸イオン、イソプロパンスルホン酸イオン、シクロプロパンスルホン酸イオン、ｎ−ブタンスルホン酸イオン等が挙げられる。
【００３０】
Xで示される炭素数６〜１０のアレーンスルホン酸イオンとしては、例えばベンゼンスルホン酸イオン、ナフタレンスルホン酸イオン等が挙げられる。
【００３１】
Xで示される炭素数２〜５のパーフルオロアルカンカルボン酸イオンとしては、直鎖状、分枝状或いは環状の何れでもよいが、直鎖状のものが好ましい。具体的には例えばトリフルオロ酢酸イオン、ペンタフルオロプロピオン酸イオン、ヘプタフルオロ酪酸イオン、ノナフルオロペンタン酸イオン等が挙げられる。
【００３２】
Xで示される炭素数２〜５のアルカンカルボン酸イオンとしては、直鎖状、分枝状或いは環状の何れでもよいが、直鎖状のものが好ましい。具体的には例えば酢酸イオン、プロピオン酸イオン、酪酸イオン、イソ酪酸イオン等が挙げられる。
【００３３】
Xで示される炭素数７〜１１のアレーンカルボン酸イオンとしては、例えば安息香酸イオン、ナフタレンカルボン酸イオン等が挙げられる。
【００３４】
Xで示される炭素数１〜４のアルコキシドイオンとしては、直鎖状、分枝状或いは環状の何れでもよいが、直鎖状のものが好ましい。具体的には、例えばメトキシドイオン、エトキシドイオン、n-プロポキシドイオン、イソプロポキシドイオン、n-ブトキシドイオン、イソブトキシドイオン、sec-ブトキシドイオン、tert-ブトキシドイオン、シクロプロポキシドイオン、シクロブトキシドイオン等が挙げられる。
【００３５】
Xで示される１価のアニオンの中でも、炭素数１〜４のパーフルオロアルカンスルホン酸イオン、一般式（III）で示されるビス（パーフルオロアルカンスルホニル）イミドイオン、ビス（フルオロスルホニル）イミドイオン、炭素数２〜５のパーフルオロアルカンカルボン酸イオン、炭素数１〜４のアルコキシドイオン、テトラフェニルホウ酸イオン、テトラフルオロホウ酸イオン、ヘキサフルオロリン酸イオン、過塩素酸イオン、フッ化物イオン、臭化物イオン、塩化物イオン、ヨウ化物イオンが好ましく、中でも、炭素数１〜４のパーフルオロアルカンスルホン酸イオン、一般式（III）で示されるビス（パーフルオロアルカンスルホニル）イミドイオン、テトラフルオロホウ酸イオン、臭化物イオン、塩化物イオン、ヨウ化物イオンが好ましく、炭素数１〜４のパーフルオロアルカンスルホン酸イオン、臭化物イオン、塩化物イオン、ヨウ化物イオンが特に好ましい。
【００３６】
一般式(II)で示されるマグネシウム塩の好ましい具体例としては、例えば、トリフルオロメタンスルホン酸マグネシウム、ノナフルオロブタンスルホン酸マグネシウム、ビス（トリフルオロメタンスルホニル）イミドマグネシウム、ビス（ノナフルオロブタンスルホニル）イミドマグネシウム、ビス（フルオロスルホニル）イミドマグネシウム、トリフルオロ酢酸マグネシウム、ペンタフルオロプロピオン酸マグネシウム、マグネシウムエトキシド、テトラフェニルホウ酸マグネシウム、テトラフルオロホウ酸マグネシウム、ヘキサフルオロリン酸マグネシウム、過塩素酸マグネシウム、フッ化マグネシウム、臭化マグネシウム、塩化マグネシウム、ヨウ化マグネシウム等であり、中でも、トリフルオロメタンスルホン酸マグネシウム、ビス（トリフルオロメタンスルホニル）イミドマグネシウム、テトラフルオロホウ酸マグネシウム、臭化マグネシウム、塩化マグネシウム、ヨウ化マグネシウムが好ましい。
【００３７】
２．一般式（I）で示される化合物
一般式（I）におけるnは、０又は１が好ましい。
【００３８】
ｎが０の場合、一般式（I）で示される化合物は、
2014115784.tif 000006
（式中、A1及びA2は上記と同じ。）
で表される。
【００３９】
R1及びR2における炭素数１〜６のアルキル基としては、直鎖状でも分枝状でも環状でもよく、例えばメチル基、エチル基、ｎ-プロピル基、イソプロピル基、ｎ-ブチル基、イソブチル基、ｓｅｃ-ブチル基、tert-ブチル基、Ｎ−ペンチル基、イソペンチル基、ｓｅｃ-ペンチル基、tert-ペンチル基、ネオペンチル基、ｎ-ヘキシル基、イソヘキシル基、sec-ヘキシル基、tert-ヘキシル基、3-メチルペンチル基、2-メチルペンチル基、1,2-ジメチルブチル基、シクロプロピル基、シクロペンチル基、シクロヘキシル基等が挙げられ、メチル基、エチル基、ｎ−プロピル基が好ましく、メチル基がより好ましい。
【００４０】
R1及びR2における炭素数１〜６のハロゲノアルキル基としては、例えばフルオロメチル基、フルオロエチル基、フルオロ-ｎ-プロピル基、フルオロ-ｎ-ブチル基、フルオロ-ｎ-ペンチル基、フルオロ-ｎ-ヘキシル基、クロロメチル基、クロロエチル基、クロロ-ｎ-プロピル基、クロロ-ｎ-ブチル基、クロロ-ｎ-ペンチル基、クロロ-ｎ-ヘキシル基、ブロモメチル基、ブロモエチル基、ブロモ-ｎ-プロピル基、ブロモ-ｎ-ブチル基、ブロモ-ｎ-ペンチル基、ブロモ-ｎ-ヘキシル基、ヨードメチル基、ヨードエチル基、ヨード-ｎ-プロピル基、ヨード-ｎ-ブチル基、ヨード-ｎ-ペンチル基、ヨード-ｎ-ヘキシル基、トリフルオロメチル基、ペンタフルオロエチル基、ヘプタフルオロプロピル基、ノナフルオロブチル基等が挙げられる。
【００４１】
R1及びR2は、上記具体例の中でも、水素原子、炭素数１〜６のアルキル基等が好ましく、水素原子、メチル基、エチル基、ｎ−プロピル基等がより好ましく、水素原子、メチル基が更に好ましい。
【００４２】
R3における炭素数１〜６のアルキル基としては、上記R1及びR2における炭素数１〜６のアルキル基と同じものが挙げられる。
【００４３】
R3における炭素数１〜６のハロゲノアルキル基としては、上記R1及びR2における炭素数１〜６のハロゲノアルキル基と同じものが挙げられる。
【００４４】
R3における炭素数６〜１０のアリール基としては、フェニル基、ナフチル基等が挙げられる。
【００４５】
R3における炭素数７〜１３のアラルキル基としては、ベンジル基、フェニルエチル基、フェニルプロピル基、ナフチルメチル基、ナフチルエチル基、ナフチルプロピル基等が挙げられ、ベンジル基が好ましい。
【００４６】
R3は、上記具体例の中でも、炭素数１〜６のアルキル基、炭素数１〜６のハロゲノアルキル基が好ましく、メチル基、エチル基、ｎ−プロピル基、トリフルオロメチル基がより好ましく、メチル基、トリフルオロメチル基が更に好ましい。
【００４７】
R4における炭素数１〜６のアルキル基としては、上記R1及びR2における炭素数１〜６のアルキル基と同じものが挙げられる。
【００４８】
R4における炭素数１〜６のハロゲノアルキル基としては、上記R1及びR2における炭素数１〜６のハロゲノアルキル基と同じものが挙げられる。
【００４９】
R4における炭素数７〜１３のアラルキル基としては、上記R3における炭素数７〜１３のアラルキル基と同じものが挙げられる。
【００５０】
R4は、上記具体例の中でも、炭素数１〜６のアルキル基が好ましく、メチル基、エチル基、Ｎ−プロピル基がより好ましく、メチル基が更に好ましい。
【００５１】
R5における炭素数１〜６のアルキル基としては、上記R1及びR2における炭素数１〜６のアルキル基と同じものが挙げられる。
【００５２】
R5における炭素数１〜６のハロゲノアルキル基としては、上記R1及びR2における炭素数１〜６のハロゲノアルキル基と同じものが挙げられる。
【００５３】
R5における炭素数３〜８のアルコキシアルキル基としては、例えばメトキシエチル基、メトキシ-n-プロピル基、メトキシイソプロピル基、エトキシエチル基、エトキシ-n-プロピル基、エトキシイソプロピル基、n-プロポキシエチル基、n-プロポキシ-n-プロピル基、n-プロポキシイソプロピル基、イソプロポキシエチル基、イソプロポキシ-n-プロピル基、イソプロポキシイソプロピル基、n-ブトキシエチル基、n-ブトキシ-n-プロピル基、n-ブトキシイソプロピル基等が挙げられる。
【００５４】
R5における炭素数６〜１０のアリール基としては、上記R3における炭素数６〜１０のアリール基と同じものが挙げられる。
【００５５】
R5における炭素数７〜１３のアラルキル基としては、上記R3における炭素数７〜１３のアラルキル基と同じものが挙げられる。
【００５６】
R5は、上記具体例の中でも、炭素数１〜６のアルキル基、炭素数３〜８のアルコキシアルキル基が好ましく、炭素数１〜３のアルキル基、炭素数３〜８のアルコキシアルキル基がより好ましい。具体的には、メチル基、エチル基、ｎ−プロピル基、イソプロピル基、ｎ-ブチル基、イソブチル基、ｓｅｃ-ブチル基、tert-ブチル基、ｎ−ペンチル基、イソペンチル基、ｓｅｃ-ペンチル基、tert-ペンチル基、ネオペンチル基、ｎ-ヘキシル基、イソヘキシル基、ｓｅｃ-ヘキシル基、tert-ヘキシル基、３−メチルペンチル基、２−メチルペンチル基、１，２−ジメチルブチル基、シクロプロピル基、シクロペンチル基、シクロヘキシル基、メトキシエチル基、メトキシ−ｎ−プロピル基、メトキシイソプロピル基、エトキシエチル基、エトキシ−ｎ−プロピル基、エトキシイソプロピル基、ｎ−プロポキシエチル基、ｎ−プロポキシ−ｎ−プロピル基、ｎ−プロポキシイソプロピル基、イソプロポキシエチル基、イソプロポキシ−ｎ−プロピル基、イソプロポキシイソプロピル基、ｎ−ブトキシエチル基、ｎ−ブトキシ−ｎ−プロピル基、ｎ−ブトキシイソプロピル基が好ましく、メチル基、エチル基、ｎ−プロピル基、イソプロピル基、メトキシエチル基、メトキシ−ｎ−プロピル基、メトキシイソプロピル基、エトキシエチル基、エトキシ−ｎ−プロピル基、エトキシイソプロピル基、ｎ−プロポキシエチル基、ｎ−プロポキシ−ｎ−プロピル基、ｎ−プロポキシイソプロピル基、イソプロポキシエチル基、イソプロポキシ-n-プロピル基、イソプロポキシイソプロピル基、ｎ−ブトキシエチル基、ｎ−ブトキシ−ｎ−プロピル基、ｎ−ブトキシイソプロピル基がより好ましい。
【００５７】
A１及びA２における−C(=O)−R3としては、例えばホルミル基、メチルカルボニル基、エチルカルボニル基、ｎ-プロピルカルボニル基、イソプロピルカルボニル基、ｎ-ブチルカルボニル基、イソブチルカルボニル基、ｓｅｃ-ブチルカルボニル基、tert-ブチルカルボニル基、ｎ-ペンチルカルボニル基、イソペンチルカルボニル基、ｓｅｃ-ペンチルカルボニル基、tert-ペンチルカルボニル基、ネオペンチルカルボニル基、ｎ-ヘキシルカルボニル基、イソヘキシルカルボニル基、sec-ヘキシルカルボニル基、tert-ヘキシルカルボニル基、3-メチルペンチルカルボニル基、2-メチルペンチルカルボニル基、1,2-ジメチルブチルカルボニル基、シクロプロピルカルボニル基、シクロペンチルカルボニル基、シクロヘキシルカルボニル基、フルオロメチルカルボニル基、フルオロエチルカルボニル基、フルオロ-ｎ-プロピルカルボニル基、フルオロ-ｎ-ブチルカルボニル基、フルオロ-ｎ-ペンチルカルボニル基、フルオロ-ｎ-ヘキシルカルボニル基、クロロメチルカルボニル基、クロロエチルカルボニル基、クロロ-ｎ-プロピルカルボニル基、クロロ-ｎ-ブチルカルボニル基、クロロ-ｎ-ペンチルカルボニル基、クロロ-ｎ-ヘキシルカルボニル基、ブロモメチルカルボニル基、ブロモエチルカルボニル基、ブロモ-ｎ-プロピルカルボニル基、ブロモ-ｎ-ブチルカルボニル基、ブロモ-ｎ-ペンチルカルボニル基、ブロモ-ｎ-ヘキシルカルボニル基、ヨードメチルカルボニル基、ヨードエチルカルボニル基、ヨード-ｎ-プロピルカルボニル基、ヨード-ｎ-ブチルカルボニル基、ヨード-ｎ-ペンチルカルボニル基、ヨード-ｎ-ヘキシルカルボニル基、トリフルオロメチルカルボニル基、ペンタフルオロエチルカルボニル基、ヘプタフルオロプロピルカルボニル基、ノナフルオロブチルカルボニル基フェニルカルボニル基、ナフチルカルボニル基、ベンジルカルボニル基、フェニルエチルカルボニル基、フェニルプロピルカルボニル基、ナフチルメチルカルボニル基、ナフチルエチルカルボニル基、ナフチルプロピルカルボニル基等が挙げられ、中でも、メチルカルボニル基、エチルカルボニル基、ｎ-プロピルカルボニル基、イソプロピルカルボニル基、ｎ-ブチルカルボニル基、イソブチルカルボニル基、ｓｅｃ-ブチルカルボニル基、tert-ブチルカルボニル基、ｎ-ペンチルカルボニル基、イソペンチルカルボニル基、ｓｅｃ-ペンチルカルボニル基、tert-ペンチルカルボニル基、ネオペンチルカルボニル基、ｎ-ヘキシルカルボニル基、イソヘキシルカルボニル基、sec-ヘキシルカルボニル基、tert-ヘキシルカルボニル基、3-メチルペンチルカルボニル基、2-メチルペンチルカルボニル基、1,2-ジメチルブチルカルボニル基、シクロプロピルカルボニル基、シクロペンチルカルボニル基、シクロヘキシルカルボニル基、トリフルオロメチルカルボニル基等が好ましい。
【００５８】
A１及びA２における−O−R5としては、メトキシ基、エトキシ基、ｎ−プロポキシ基、イソプロポキシ基、ｎ-ブトキシ基、イソブトキシ基、ｓｅｃ-ブトキシ基、tert-ブトキシ基、ｎ-ペンチルオキシ基、イソペンチルオキシ基、ｓｅｃ-ペンチルオキシ基、tert-ペンチルオキシ基、ネオペンチルオキシ基、ｎ-ヘキシルオキシ基、イソヘキシルオキシ基、sec-ヘキシルオキシ基、tert-ヘキシルオキシ基、3-メチルペンチルオキシ基、2-メチルペンチルオキシ基、1,2-ジメチルブトキシ基、シクロプロピルオキシ基、シクロペンチルオキシ基、シクロヘキシルオキシ基、フルオロメチルオキシ基、フルオロエチルオキシ基、フルオロ-ｎ-プロピルオキシ基、フルオロ-ｎ-ブチルオキシ基、フルオロ-ｎ-ペンチルオキシ基、フルオロ-ｎ-ヘキシルオキシ基、クロロメチルオキシ基、クロロエチルオキシ基、クロロ-ｎ-プロピルオキシ基、クロロ-ｎ-ブチルオキシ基、クロロ-ｎ-ペンチルオキシ基、クロロ-ｎ-ヘキシルオキシ基、ブロモメチルオキシ基、ブロモエチルオキシ基、ブロモ-ｎ-プロピルオキシ基、ブロモ-ｎ-ブチルオキシ基、ブロモ-ｎ-ペンチルオキシ基、ブロモ-ｎ-ヘキシルオキシ基、ヨードメチルオキシ基、ヨードエチルオキシ基、ヨード-ｎ-プロピルオキシ基、ヨード-ｎ-ブチルオキシ基、ヨード-ｎ-ペンチルオキシ基、ヨード-ｎ-ヘキシルオキシ基、トリフルオロメチルオキシ基、ペンタフルオロエチルオキシ基、メトキシエチルオキシ基、メトキシ-n-プロピルオキシ基、メトキシイソプロピルオキシ基、エトキシエチルオキシ基、エトキシ-n-プロピルオキシ基、エトキシイソプロピルオキシ基、n-プロポキシエチルオキシ基、n-プロポキシ-n-プロピルオキシ基、n-プロポキシイソプロピルオキシ基、イソプロポキシエチルオキシ基、イソプロポキシ-n-プロピルオキシ基、イソプロポキシイソプロピルオキシ基、n-ブトキシエチルオキシ基、n-ブトキシ-n-プロピルオキシ基、n-ブトキシイソプロピルオキシ基、フェニルオキシ基、ナフチルオキシ基、ベンジルオキシ基、フェニルエチルオキシ基、フェニルプロピルオキシ基、ナフチルメチルオキシ基、ナフチルエチルオキシ基、ナフチルプロピルオキシ基等が挙げられ、中でも、メトキシ基、エトキシ基、n-プロポキシ基、イソプロポキシ基、メトキシエチルオキシ基、メトキシ−ｎ−プロピルオキシ基、メトキシイソプロピルオキシ基、エトキシエチルオキシ基、エトキシ−ｎ−プロピルオキシ基、エトキシイソプロピルオキシ基、ｎ−プロポキシエチルオキシ基、ｎ−プロポキシ−ｎ−プロピルオキシ基、ｎ−プロポキシイソプロピルオキシ基、イソプロポキシエチルオキシ基、イソプロポキシ-n-プロピルオキシ基、イソプロポキシイソプロピルオキシ基、ｎ−ブトキシエチルオキシ基、ｎ−ブトキシ−ｎ−プロピルオキシ基、ｎ−ブトキシイソプロピルオキシ基等が好ましい。
【００５９】
A１及びA２における−N(R4)−R3としては、アミノ基、メチルアミノ基、エチルアミノ基、ｎ-プロピルアミノ基、Ｎ−ブチルアミノ基、tert-ブチルアミノ基、ｎ-ペンチルアミノ基、Ｎ−ヘキシルアミノ基、シクロヘキシルアミノ基、フルオロメチルアミノ基、フルオロエチルアミノ基、フルオロ-ｎ-プロピルアミノ基、フルオロ-ｎ-ブチルアミノ基、フルオロ-ｎ-ペンチルアミノ基、フルオロ-ｎ-ヘキシルアミノ基、クロロメチルアミノ基、クロロエチルアミノ基、クロロ-ｎ-プロピルアミノ基、クロロ-ｎ-ブチルアミノ基、クロロ-ｎ-ペンチルアミノ基、クロロ-ｎ-ヘキシルアミノ基、ブロモメチルアミノ基、ブロモエチルアミノ基、ブロモ-ｎ-プロピルアミノ基、ブロモ-ｎ-ブチルアミノ基、ブロモ-ｎ-ペンチルアミノ基、ブロモ-ｎ-ヘキシルアミノ基、ヨードメチルアミノ基、ヨードエチルアミノ基、ヨード-ｎ-プロピルアミノ基、ヨード-ｎ-ブチルアミノ基、ヨード-ｎ-ペンチルアミノ基、ヨード-ｎ-ヘキシルアミノ基、トリフルオロメチルアミノ基、ペンタフルオロエチルアミノ基、フェニルアミノ基、ナフチルアミノ基、ベンジルアミノ基、フェニルエチルアミノ基、フェニルプロピルアミノ基、ナフチルメチルアミノ基；ジメチルアミノ基、ジエチルアミノ基、ジプロピルアミノ基、ジブチルアミノ基、ジペンチルアミノ基、ジヘキシルアミノ基、Ｎ−メチル−Ｎ’−エチルアミノ基、Ｎ−メチル−Ｎ’−プロピルアミノ基、Ｎ−メチル−Ｎ’−ブチルアミノ基、Ｎ−メチル−Ｎ’−イソブチルアミノ基、Ｎ−メチル−Ｎ’−フルオロメチルアミノ基、Ｎ−エチル−Ｎ’−フルオロメチルアミノ基、Ｎ−プロピル−Ｎ’−フルオロメチルアミノ基、Ｎ−メチル−Ｎ’−フルオロエチルアミノ基、Ｎ−エチル−Ｎ’−フルオロエチルアミノ基、Ｎ−プロピル−Ｎ’−フルオロプロピルアミノ基、Ｎ−メチル−Ｎ’−クロロメチルアミノ基、Ｎ−エチル−Ｎ’−クロロメチルアミノ基、Ｎ−プロピル−Ｎ’−クロロメチルアミノ基、Ｎ−メチル−Ｎ’−クロロエチルアミノ基、Ｎ−エチル−Ｎ’−クロロエチルアミノ基、Ｎ−プロピル−Ｎ’−クロロプロピルアミノ基、Ｎ−メチル−Ｎ’−ブロモメチルアミノ基、Ｎ−エチル−Ｎ’−ブロモメチルアミノ基、Ｎ−プロピル−Ｎ’−ブロモメチルアミノ基、Ｎ−メチル−Ｎ’−ブロモエチルアミノ基、Ｎ−エチル−Ｎ’−ブロモエチルアミノ基、Ｎ−プロピル−Ｎ’−ブロモプロピルアミノ基；Ｎ−フェニル−Ｎ’−メチルアミノ基、Ｎ−フェニル−Ｎ’−エチルアミノ基、Ｎ−フェニル−Ｎ’−プロピルアミノ基、Ｎ−ベンジル−Ｎ’−メチルアミノ基、Ｎ−ベンジル−Ｎ’−エチルアミノ基、Ｎ−ベンジル−Ｎ’−プロピルアミノ基、Ｎ−フェニルエチル−Ｎ’−メチルアミノ基、Ｎ−フェニルエチル−Ｎ’−エチルアミノ基、Ｎ−フェニルエチル−Ｎ’−プロピルアミノ基；
【００６０】
Ｎ，Ｎ’−ジフルオロメチルアミノ基、Ｎ，Ｎ’−ジフルオロエチルアミノ基、Ｎ，Ｎ’−ジフルオロプロピルアミノ基、Ｎ−フルオロエチル−Ｎ’−フルオロメチルアミノ基、Ｎ−フルオロメチル−Ｎ’−フルオロプロピルアミノ基、Ｎ−フルオロエチル−Ｎ’−フルオロプロピルアミノ基、Ｎ，Ｎ’−ジクロロメチルアミノ基、Ｎ，Ｎ’−ジクロロエチルアミノ基、Ｎ，Ｎ’−ジクロロプロピルアミノ基、Ｎ−クロロエチル−Ｎ’−クロロメチルアミノ基、Ｎ−クロロメチル−Ｎ’−クロロプロピルアミノ基、Ｎ−クロロエチル−Ｎ’−クロロプロピルアミノ基、Ｎ，Ｎ’−ジブロモメチルアミノ基、Ｎ，Ｎ’−ジブロモエチルアミノ基、ジブロモプロピルアミノ基、Ｎ−ブロモエチル−Ｎ’−ブロモメチルアミノ基、Ｎ−ブロモメチル−Ｎ’−ブロモプロピルアミノ基、Ｎ−ブロモエチル−Ｎ’−ブロモプロピルアミノ基；Ｎ−フルオロメチル−Ｎ’−フェニルアミノ基、Ｎ−フルオロエチル−Ｎ’−フェニルアミノ基、Ｎ−フルオロ-ｎ-プロピル−Ｎ’−フェニルアミノ基、Ｎ−フルオロ-ｎ-ブチル−Ｎ’−フェニルアミノ基、Ｎ−フルオロ-ｎ-ペンチル−Ｎ’−フェニルアミノ基、Ｎ−フルオロ-ｎ-ヘキシル−Ｎ’−フェニルアミノ基、Ｎ−クロロメチル−Ｎ’−フェニルアミノ基、Ｎ−クロロエチル−Ｎ’−フェニルアミノ基、Ｎ−クロロ-ｎ-プロピル−Ｎ’−フェニルアミノ基、Ｎ−クロロ-ｎ-ブチル−Ｎ’−フェニルアミノ基、Ｎ−クロロ-ｎ-ペンチル−Ｎ’−フェニルアミノ基、Ｎ−クロロ-ｎ-ヘキシル−Ｎ’−フェニルアミノ基、Ｎ−ブロモメチル−Ｎ’−フェニルアミノ基、Ｎ−ブロモエチル−Ｎ’−フェニルアミノ基、Ｎ−ブロモ-ｎ-プロピル−Ｎ’−フェニルアミノ基、Ｎ−ブロモ-ｎ-ブチル−Ｎ’−フェニルアミノ基、Ｎ−ブロモ-ｎ-ペンチル−Ｎ’−フェニルアミノ基、Ｎ−ブロモ-ｎ-ヘキシル−Ｎ’−フェニルアミノ基、Ｎ−ヨードメチル−Ｎ’−フェニルアミノ基、Ｎ−ヨードエチル−Ｎ’−フェニルアミノ基、Ｎ−ヨード-ｎ-プロピル−Ｎ’−フェニルアミノ基、Ｎ−ヨード-ｎ-ブチル−Ｎ’−フェニルアミノ基、Ｎ−ヨード-ｎ-ペンチル−Ｎ’−フェニルアミノ基、Ｎ−ヨード-ｎ-ヘキシル−Ｎ’−フェニルアミノ基、Ｎ−トリフルオロメチル−Ｎ’−フェニルアミノ基、Ｎ−ペンタフルオロエチル−Ｎ’−フェニルアミノ基；Ｎ−フルオロメチル−Ｎ’−ベンジルアミノ基、Ｎ−フルオロエチル−Ｎ’−ベンジルアミノ基、Ｎ−フルオロ-ｎ-プロピル−Ｎ’−ベンジルアミノ基、Ｎ−フルオロ-ｎ-ブチル−Ｎ’−ベンジルアミノ基、Ｎ−フルオロ-ｎ-ペンチル−Ｎ’−ベンジルアミノ基、Ｎ−フルオロ-ｎ-ヘキシル−Ｎ’−ベンジルアミノ基、Ｎ−クロロメチル−Ｎ’−ベンジルアミノ基、Ｎ−クロロエチル−Ｎ’−ベンジルアミノ基、Ｎ−クロロ-ｎ-プロピル−Ｎ’−ベンジルアミノ基、Ｎ−クロロ-ｎ-ブチル−Ｎ’−ベンジルアミノ基、Ｎ−クロロ-ｎ-ペンチル−Ｎ’−ベンジルアミノ基、Ｎ−クロロ-ｎ-ヘキシル−Ｎ’−ベンジルアミノ基、Ｎ−ブロモメチル−Ｎ’−ベンジルアミノ基、Ｎ−ブロモエチル−Ｎ’−ベンジルアミノ基、Ｎ−ブロモ-ｎ-プロピル−Ｎ’−ベンジルアミノ基、Ｎ−ブロモ-ｎ-ブチル−Ｎ’−ベンジルアミノ基、Ｎ−ブロモ-ｎ-ペンチル−Ｎ’−ベンジルアミノ基、Ｎ−ブロモ-ｎ-ヘキシル−Ｎ’−ベンジルアミノ基、Ｎ−ヨードメチル−Ｎ’−ベンジルアミノ基、Ｎ−ヨードエチル−Ｎ’−ベンジルアミノ基、Ｎ−ヨード-ｎ-プロピル−Ｎ’−ベンジルアミノ基、Ｎ−ヨード-ｎ-ブチル−Ｎ’−ベンジルアミノ基、Ｎ−ヨード-ｎ-ペンチル−Ｎ’−ベンジルアミノ基、Ｎ−ヨード-ｎ-ヘキシル−Ｎ’−ベンジルアミノ基、Ｎ−トリフルオロメチル−Ｎ’−ベンジルアミノ基、Ｎ−ペンタフルオロエチル−Ｎ’−ベンジルアミノ基；Ｎ−フェニル−Ｎ’−ベンジルアミノ基、Ｎ−ナフチル−Ｎ’−ベンジルアミノ基、Ｎ−ベンジル−Ｎ’−ベンジルアミノ基、Ｎ−フェニルエチル−Ｎ’−ベンジルアミノ基、Ｎ−フェニルプロピル−Ｎ’−ベンジルアミノ基、Ｎ−ナフチルメチル−Ｎ’−ベンジルアミノ基等が挙げられる。
【００６１】
A１及びA２における−S−R3としては、メルカプト基、メチルチオ基、エチルチオ基、ｎ-プロピルチオ基、ｎ-ブチルチオ基、tert-ブチルチオ基、Ｎ−ペンチルチオ基、ｎ-ヘキシルチオ基、シクロヘキシルチオ基；フルオロメチルチオ基、フルオロエチルチオ基、フルオロ-ｎ-プロピルチオ基、フルオロ-ｎ-ブチルチオ基、フルオロ-ｎ-ペンチルチオ基、フルオロ-ｎ-ヘキシルチオ基、クロロメチルチオ基、クロロエチルチオ基、クロロ-ｎ-プロピルチオ基、クロロ-ｎ-ブチルチオ基、クロロ-ｎ-ペンチルチオ基、クロロ-ｎ-ヘキシルチオ基、ブロモメチルチオ基、ブロモエチルチオ基、ブロモ-ｎ-プロピルチオ基、ブロモ-ｎ-ブチルチオ基、ブロモ-ｎ-ペンチルチオ基、ブロモ-ｎ-ヘキシルチオ基、ヨードメチルチオ基、ヨードエチルチオ基、ヨード-ｎ-プロピルチオ基、ヨード-ｎ-ブチルチオ基、ヨード-ｎ-ペンチルチオ基、ヨード-ｎ-ヘキシルチオ基、トリフルオロメチルチオ基、ペンタフルオロエチルチオ基；フェニルチオ基、ナフチルチオ基、ベンジルチオ基、フェニルエチルチオ基、フェニルプロピルチオ基、ナフチルメチルチオ基等が挙げられる。
【００６２】
A１及びA２における−C(=O)−OR3としては、カルボキシル基、メトキシカルボニル基、エトキシカルボニル基、n-プロポキシカルボニル基、イソプロポキシカルボニル基、n-ブトキシカルボニル基、イソブトキシカルボニル基、sec-ブトキシカルボニル基、tert-ブトキシカルボニル基、n-ペンチルオキシカルボニル基、イソペンチルオキシカルボニル基、sec-ペンチルオキシカルボニル基、tert-ペンチルオキシカルボニル基、ネオペンチルオキシカルボニル基、n-ヘキシルオキシカルボニル基、イソヘキシルオキシカルボニル基、sec-ヘキシルオキシカルボニル基、tert-ヘキシルオキシカルボニル基、ネオヘキシルオキシカルボニル基、シクロプロポキシカルボニル基、シクロペンチルオキシカルボニル基、シクロヘキシルオキシカルボニル基；フルオロメチルオキシカルボニル基、フルオロエチルオキシカルボニル基、フルオロ-ｎ-プロピルオキシカルボニル基、フルオロ-ｎ-ブチルオキシカルボニル基、フルオロ-ｎ-ペンチルオキシカルボニル基、フルオロ-ｎ-ヘキシルオキシカルボニル基、クロロメチルオキシカルボニル基、クロロエチルオキシカルボニル基、クロロ-ｎ-プロピルオキシカルボニル基、クロロ-ｎ-ブチルオキシカルボニル基、クロロ-ｎ-ペンチルオキシカルボニル基、クロロ-ｎ-ヘキシルオキシカルボニル基、ブロモメチルオキシカルボニル基、ブロモエチルオキシカルボニル基、ブロモ-ｎ-プロピルオキシカルボニル基、ブロモ-ｎ-ブチルオキシカルボニル基、ブロモ-ｎ-ペンチルオキシカルボニル基、ブロモ-ｎ-ヘキシルオキシカルボニル基、ヨードメチルオキシカルボニル基、ヨードエチルオキシカルボニル基、ヨード-ｎ-プロピルオキシカルボニル基、ヨード-ｎ-ブチルオキシカルボニル基、ヨード-ｎ-ペンチルオキシカルボニル基、ヨード-ｎ-ヘキシルオキシカルボニル基、トリフルオロメチルオキシカルボニル基、ペンタフルオロエチルオキシカルボニル基、ヘプタフルオロプロピルオキシカルボニル基、ノナフルオロブチルオキシカルボニル基；フェニルオキシカルボニル基、ナフチルオキシカルボニル基、ベンジルオキシカルボニル基、フェニルエチルオキシカルボニル基、フェニルプロピルオキシカルボニル基、ナフチルメチルオキシカルボニル基等が挙げられ、中でもカルボキシル基、メトキシカルボニル基、エトキシカルボニル基、n-プロポキシカルボニル基、イソプロポキシカルボニル基、n-ブトキシカルボニル基、イソブトキシカルボニル基、sec-ブトキシカルボニル基、tert-ブトキシカルボニル基、n-ペンチルオキシカルボニル基、イソペンチルオキシカルボニル基、sec-ペンチルオキシカルボニル基、tert-ペンチルオキシカルボニル基、ネオペンチルオキシカルボニル基、n-ヘキシルオキシカルボニル基、イソヘキシルオキシカルボニル基、sec-ヘキシルオキシカルボニル基、tert-ヘキシルオキシカルボニル基、ネオヘキシルオキシカルボニル基、シクロプロポキシカルボニル基、シクロペンチルオキシカルボニル基、シクロヘキシルオキシカルボニル基が好ましい。
A１及びA２における−O−C(=O)−R3としては、ホルミルオキシ基、メチルカルボニルオキシ基、エチルカルボニルオキシ基、ｎ-プロピルカルボニルオキシ基、ｎ-ブチルカルボニルオキシ基、tert-ブチルカルボニルオキシ基、Ｎ−ペンチルカルボニルオキシ基、ｎ-ヘキシルカルボニルオキシ基、シクロヘキシルカルボニルオキシ基；フルオロメチルカルボニルオキシ基、フルオロエチルカルボニルオキシ基、フルオロ-ｎ-プロピルカルボニルオキシ基、フルオロ-ｎ-ブチルカルボニルオキシ基、フルオロ-ｎ-ペンチルカルボニルオキシ基、フルオロ-ｎ-ヘキシルカルボニルオキシ基、クロロメチルカルボニルオキシ基、クロロエチルカルボニルオキシ基、クロロ-ｎ-プロピルカルボニルオキシ基、クロロ-ｎ-ブチルカルボニルオキシ基、クロロ-ｎ-ペンチルカルボニルオキシ基、クロロ-ｎ-ヘキシルカルボニルオキシ基、ブロモメチルカルボニルオキシ基、ブロモエチルカルボニルオキシ基、ブロモ-ｎ-プロピルカルボニルオキシ基、ブロモ-ｎ-ブチルカルボニルオキシ基、ブロモ-ｎ-ペンチルカルボニルオキシ基、ブロモ-ｎ-ヘキシルカルボニルオキシ基、ヨードメチルカルボニルオキシ基、ヨードエチルカルボニルオキシ基、ヨード-ｎ-プロピルカルボニルオキシ基、ヨード-ｎ-ブチルカルボニルオキシ基、ヨード-ｎ-ペンチルカルボニルオキシ基、ヨード-ｎ-ヘキシルカルボニルオキシ基、トリフルオロメチルカルボニルオキシ基、ペンタフルオロエチルカルボニルオキシ基；フェニルカルボニルオキシ基、ナフチルカルボニルオキシ基、ベンジルカルボニルオキシ基、フェニルエチルカルボニルオキシ基、フェニルプロピルカルボニルオキシ基、ナフチルメチルカルボニルオキシ基等が挙げられる。
【００６３】
A１及びA２における−C(=O)−N(R4)−R3としては、アミノカルボニル基、メチルアミノカルボニル基、エチルアミノカルボニル基、Ｎ−プロピルアミノカルボニル基、ｎ-ブチルアミノカルボニル基、tert-ブチルアミノカルボニル基、Ｎ−ペンチルアミノカルボニル基、ｎ-ヘキシルアミノカルボニル基、シクロヘキシルアミノカルボニル基、フルオロメチルアミノカルボニル基、フルオロエチルアミノカルボニル基、フルオロ-ｎ-プロピルアミノカルボニル基、フルオロ-ｎ-ブチルアミノカルボニル基、フルオロ-ｎ-ペンチルアミノカルボニル基、フルオロ-ｎ-ヘキシルアミノカルボニル基、クロロメチルアミノカルボニル基、クロロエチルアミノカルボニル基、クロロ-ｎ-プロピルアミノカルボニル基、クロロ-ｎ-ブチルアミノカルボニル基、クロロ-ｎ-ペンチルアミノカルボニル基、クロロ-ｎ-ヘキシルアミノカルボニル基、ブロモメチルアミノカルボニル基、ブロモエチルアミノカルボニル基、ブロモ-ｎ-プロピルアミノカルボニル基、ブロモ-ｎ-ブチルアミノカルボニル基、ブロモ-ｎ-ペンチルアミノカルボニル基、ブロモ-ｎ-ヘキシルアミノカルボニル基、ヨードメチルアミノカルボニル基、ヨードエチルアミノカルボニル基、ヨード-ｎ-プロピルアミノカルボニル基、ヨード-ｎ-ブチルアミノカルボニル基、ヨード-ｎ-ペンチルアミノカルボニル基、ヨード-ｎ-ヘキシルアミノカルボニル基、トリフルオロメチルアミノカルボニル基、ペンタフルオロエチルアミノカルボニル基、フェニルアミノカルボニル基、ナフチルアミノカルボニル基、ベンジルアミノカルボニル基、フェニルエチルアミノカルボニル基、フェニルプロピルアミノカルボニル基、ナフチルメチルアミノカルボニル基；ジメチルアミノカルボニル基、ジエチルアミノカルボニル基、ジプロピルアミノカルボニル基、ジブチルアミノカルボニル基、ジペンチルアミノカルボニル基、ジヘキシルアミノカルボニル基、Ｎ−メチル−Ｎ’−エチルアミノカルボニル基、Ｎ−メチル−Ｎ’−プロピルアミノカルボニル基、Ｎ−メチル−Ｎ’−ブチルアミノカルボニル基、Ｎ−メチル−Ｎ’−イソブチルアミノカルボニル基、Ｎ−メチル−Ｎ’−フルオロメチルアミノカルボニル基、Ｎ−エチル−Ｎ’−フルオロメチルアミノカルボニル基、Ｎ−プロピル−Ｎ’−フルオロメチルアミノカルボニル基、Ｎ−メチル−Ｎ’−フルオロエチルアミノカルボニル基、Ｎ−エチル−Ｎ’−フルオロエチルアミノカルボニル基、Ｎ−プロピル−Ｎ’−フルオロプロピルアミノカルボニル基、Ｎ−メチル−Ｎ’−クロロメチルアミノカルボニル基、Ｎ−エチル−Ｎ’−クロロメチルアミノカルボニル基、Ｎ−プロピル−Ｎ’−クロロメチルアミノカルボニル基、Ｎ−メチル−Ｎ’−クロロエチルアミノカルボニル基、Ｎ−エチル−Ｎ’−クロロエチルアミノカルボニル基、Ｎ−プロピル−Ｎ’−クロロプロピルアミノカルボニル基、Ｎ−メチル−Ｎ’−ブロモメチルアミノカルボニル基、Ｎ−エチル−Ｎ’−ブロモメチルアミノカルボニル基、Ｎ−プロピル−Ｎ’−ブロモメチルアミノカルボニル基、Ｎ−メチル−Ｎ’−ブロモエチルアミノカルボニル基、Ｎ−エチル−Ｎ’−ブロモエチルアミノカルボニル基、Ｎ−プロピル−Ｎ’−ブロモプロピルアミノカルボニル基；
【００６４】
Ｎ−フェニル−Ｎ’−メチルアミノカルボニル基、Ｎ−フェニル−Ｎ’−エチルアミノカルボニル基、Ｎ−フェニル−Ｎ’−プロピルアミノカルボニル基、Ｎ−ベンジル−Ｎ’−メチルアミノカルボニル基、Ｎ−ベンジル−Ｎ’−エチルアミノカルボニル基、Ｎ−ベンジル−Ｎ’−プロピルアミノカルボニル基、Ｎ−フェニルエチル−Ｎ’−メチルアミノカルボニル基、Ｎ−フェニルエチル−Ｎ’−エチルアミノカルボニル基、Ｎ−フェニルエチル−Ｎ’−プロピルアミノカルボニル基；Ｎ，Ｎ’−ジフルオロメチルアミノカルボニル基、Ｎ，Ｎ’−ジフルオロエチルアミノカルボニル基、Ｎ，Ｎ’−ジフルオロプロピルアミノカルボニル基、Ｎ−フルオロエチル−Ｎ’−フルオロメチルアミノカルボニル基、Ｎ−フルオロメチル−Ｎ’−フルオロプロピルアミノカルボニル基、Ｎ−フルオロエチル−Ｎ’−フルオロプロピルアミノカルボニル基、Ｎ，Ｎ’−ジクロロメチルアミノカルボニル基、Ｎ，Ｎ’−ジクロロエチルアミノカルボニル基、Ｎ，Ｎ’−ジクロロプロピルアミノカルボニル基、Ｎ−クロロエチル−Ｎ’−クロロメチルアミノカルボニル基、Ｎ−クロロメチル−Ｎ’−クロロプロピルアミノカルボニル基、Ｎ−クロロエチル−Ｎ’−クロロプロピルアミノカルボニル基、Ｎ，Ｎ’−ジブロモメチルアミノカルボニル基、Ｎ，Ｎ’−ジブロモエチルアミノカルボニル基、ジブロモプロピルアミノカルボニル基、Ｎ−ブロモエチル−Ｎ’−ブロモメチルアミノカルボニル基、Ｎ−ブロモメチル−Ｎ’−ブロモプロピルアミノカルボニル基、Ｎ−ブロモエチル−Ｎ’−ブロモプロピルアミノカルボニル基；Ｎ−フルオロメチル−Ｎ’−フェニルカルボニル基、Ｎ−フルオロエチル−Ｎ’−フェニルカルボニル基、Ｎ−フルオロ-ｎ-プロピル−Ｎ’−フェニルカルボニル基、Ｎ−フルオロ-ｎ-ブチル−Ｎ’−フェニルカルボニル基、Ｎ−フルオロ-ｎ-ペンチル−Ｎ’−フェニルカルボニル基、Ｎ−フルオロ-ｎ-ヘキシル−Ｎ’−フェニルカルボニル基、Ｎ−クロロメチル−Ｎ’−フェニルカルボニル基、Ｎ−クロロエチル−Ｎ’−フェニルカルボニル基、Ｎ−クロロ-ｎ-プロピル−Ｎ’−フェニルカルボニル基、Ｎ−クロロ-ｎ-ブチル−Ｎ’−フェニルカルボニル基、Ｎ−クロロ-ｎ-ペンチル−Ｎ’−フェニルカルボニル基、Ｎ−クロロ-ｎ-ヘキシル−Ｎ’−フェニルカルボニル基、Ｎ−ブロモメチル−Ｎ’−フェニルカルボニル基、Ｎ−ブロモエチル−Ｎ’−フェニルカルボニル基、Ｎ−ブロモ-ｎ-プロピル−Ｎ’−フェニルカルボニル基、Ｎ−ブロモ-ｎ-ブチル−Ｎ’−フェニルカルボニル基、Ｎ−ブロモ-ｎ-ペンチル−Ｎ’−フェニルカルボニル基、Ｎ−ブロモ-ｎ-ヘキシル−Ｎ’−フェニルカルボニル基、Ｎ−ヨードメチル−Ｎ’−フェニルカルボニル基、Ｎ−ヨードエチル−Ｎ’−フェニルカルボニル基、Ｎ−ヨード-ｎ-プロピル−Ｎ’−フェニルカルボニル基、Ｎ−ヨード-ｎ-ブチル−Ｎ’−フェニルカルボニル基、Ｎ−ヨード-ｎ-ペンチル−Ｎ’−フェニルカルボニル基、Ｎ−ヨード-ｎ-ヘキシル−Ｎ’−フェニルカルボニル基、Ｎ−トリフルオロメチル−Ｎ’−フェニルカルボニル基、Ｎ−ペンタフルオロエチル−Ｎ’−フェニルカルボニル基；
【００６５】
Ｎ−フルオロメチル−Ｎ’−ベンジルカルボニル基、Ｎ−フルオロエチル−Ｎ’−ベンジルカルボニル基、Ｎ−フルオロ-ｎ-プロピル−Ｎ’−ベンジルカルボニル基、Ｎ−フルオロ-ｎ-ブチル−Ｎ’−ベンジルカルボニル基、Ｎ−フルオロ-ｎ-ペンチル−Ｎ’−ベンジルカルボニル基、Ｎ−フルオロ-ｎ-ヘキシル−Ｎ’−ベンジルカルボニル基、Ｎ−クロロメチル−Ｎ’−ベンジルカルボニル基、Ｎ−クロロエチル−Ｎ’−ベンジルカルボニル基、Ｎ−クロロ-ｎ-プロピル−Ｎ’−ベンジルカルボニル基、Ｎ−クロロ-ｎ-ブチル−Ｎ’−ベンジルカルボニル基、Ｎ−クロロ-ｎ-ペンチル−Ｎ’−ベンジルカルボニル基、Ｎ−クロロ-ｎ-ヘキシル−Ｎ’−ベンジルカルボニル基、Ｎ−ブロモメチル−Ｎ’−ベンジルカルボニル基、Ｎ−ブロモエチル−Ｎ’−ベンジルカルボニル基、Ｎ−ブロモ-ｎ-プロピル−Ｎ’−ベンジルカルボニル基、Ｎ−ブロモ-ｎ-ブチル−Ｎ’−ベンジルカルボニル基、Ｎ−ブロモ-ｎ-ペンチル−Ｎ’−ベンジルカルボニル基、Ｎ−ブロモ-ｎ-ヘキシル−Ｎ’−ベンジルカルボニル基、Ｎ−ヨードメチル−Ｎ’−ベンジルカルボニル基、Ｎ−ヨードエチル−Ｎ’−ベンジルカルボニル基、Ｎ−ヨード-ｎ-プロピル−Ｎ’−ベンジルカルボニル基、Ｎ−ヨード-ｎ-ブチル−Ｎ’−ベンジルカルボニル基、Ｎ−ヨード-ｎ-ペンチル−Ｎ’−ベンジルカルボニル基、Ｎ−ヨード-ｎ-ヘキシル−Ｎ’−ベンジルカルボニル基、Ｎ−トリフルオロメチル−Ｎ’−ベンジルカルボニル基、Ｎ−ペンタフルオロエチル−Ｎ’−ベンジルカルボニル基；Ｎ−フェニル−Ｎ’−ベンジルカルボニル基、Ｎ−ナフチル−Ｎ’−ベンジルカルボニル基、Ｎ−ベンジル−Ｎ’−ベンジルカルボニル基、Ｎ−フェニルエチル−Ｎ’−ベンジルカルボニル基、Ｎ−フェニルプロピル−Ｎ’−ベンジルカルボニル基、Ｎ−ナフチルメチル−Ｎ’−ベンジルカルボニル基等が挙げられる。
【００６６】
A１及びA２における−N(R4)−C(=O)−R3としては、ホルミルアミノ基、メチルカルボニルアミノ基、エチルカルボニルアミノ基、ｎ-プロピルカルボニルアミノ基、ｎ-ブチルカルボニルアミノ基、tert-ブチルカルボニルアミノ基、Ｎ−ペンチルカルボニルアミノ基、ｎ-ヘキシルカルボニルアミノ基、Ｎ−メチルカルボニル−Ｎ’−メチルアミノ基、Ｎ−エチルカルボニル−Ｎ’−メチルアミノ基、Ｎ−ｎ-プロピルカルボニル−Ｎ’−メチルアミノ基、Ｎ−ｎ-ブチルカルボニル−Ｎ’−メチルアミノ基、Ｎ−tert-ブチルカルボニル−Ｎ’−メチルアミノ基、Ｎ−ｎ-ペンチルカルボニル−Ｎ’−メチルアミノ基、Ｎ−ｎ-ヘキシルカルボニル−Ｎ’−メチルアミノ基、Ｎ−メチルカルボニル−Ｎ’−エチルアミノ基、Ｎ−エチルカルボニル−Ｎ’−エチルアミノ基、Ｎ−ｎ-プロピルカルボニル−Ｎ’−エチルアミノ基、Ｎ−ｎ-ブチルカルボニル−Ｎ’−エチルアミノ基、Ｎ−tert-ブチルカルボニル−Ｎ’−エチルアミノ基、Ｎ−ｎ-ペンチルカルボニル−Ｎ’−エチルアミノ基、Ｎ−ｎ-ヘキシルカルボニル−Ｎ’−エチルアミノ基；Ｎ−メチルカルボニル−Ｎ’−フルオロメチルアミノ基、Ｎ−エチルカルボニル−Ｎ’−フルオロメチルアミノ基、Ｎ−ｎ-プロピルカルボニル−Ｎ’−フルオロメチルアミノ基、Ｎ−ｎ-ブチルカルボニル−Ｎ’−フルオロメチルアミノ基、Ｎ−tert-ブチルカルボニル−Ｎ’−フルオロメチルアミノ基、Ｎ−ｎ-ペンチルカルボニル−Ｎ’−フルオロメチルアミノ基、Ｎ−ｎ-ヘキシルカルボニル−Ｎ’−フルオロメチルアミノ基、Ｎ−メチルカルボニル−Ｎ’−フルオロエチルアミノ基、Ｎ−エチルカルボニル−Ｎ’−フルオロエチルアミノ基、Ｎ−ｎ-プロピルカルボニル−Ｎ’−フルオロエチルアミノ基、Ｎ−ｎ-ブチルカルボニル−Ｎ’−フルオロエチルアミノ基、Ｎ−tert-ブチルカルボニル−Ｎ’−フルオロエチルアミノ基、Ｎ−ｎ-ペンチルカルボニル−Ｎ’−フルオロエチルアミノ基、Ｎ−ｎ-ヘキシルカルボニル−Ｎ’−フルオロエチルアミノ基；Ｎ−メチルカルボニル−Ｎ’−フェニルアミノ基、Ｎ−エチルカルボニル−Ｎ’−フェニルアミノ基、Ｎ−ｎ-プロピルカルボニル−Ｎ’−フェニルアミノ基、Ｎ−ｎ-ブチルカルボニル−Ｎ’−フェニルアミノ基、Ｎ−tert-ブチルカルボニル−Ｎ’−フェニルアミノ基、Ｎ−ｎ-ペンチルカルボニル−Ｎ’−フェニルアミノ基、Ｎ−ｎ-ヘキシルカルボニル−Ｎ’−フェニルアミノ基；Ｎ−メチルカルボニル−Ｎ’−ベンジルアミノ基、Ｎ−エチルカルボニル−Ｎ’−ベンジルアミノ基、Ｎ−ｎ-プロピルカルボニル−Ｎ’−ベンジルアミノ基、Ｎ−ｎ-ブチルカルボニル−Ｎ’−ベンジルアミノ基、Ｎ−tert-ブチルカルボニル−Ｎ’−ベンジルアミノ基、Ｎ−ｎ-ペンチルカルボニル−Ｎ’−ベンジルアミノ基、Ｎ−ｎ-ヘキシルカルボニル−Ｎ’−ベンジルアミノ基、Ｎ−メチルカルボニル−Ｎ’−フェニルエチルアミノ基、Ｎ−エチルカルボニル−Ｎ’−フェニルエチルアミノ基、Ｎ−ｎ-プロピルカルボニル−Ｎ’−フェニルエチルアミノ基、Ｎ−ｎ-ブチルカルボニル−Ｎ’−フェニルエチルアミノ基、Ｎ−tert-ブチルカルボニル−Ｎ’−フェニルエチルアミノ基、Ｎ−ｎ-ペンチルカルボニル−Ｎ’−フェニルエチルアミノ基、Ｎ−ｎ-ヘキシルカルボニル−Ｎ’��フェニルエチルアミノ基；
【００６７】
フルオロメチルカルボニルアミノ基、フルオロエチルカルボニルアミノ基、フルオロ-ｎ-プロピルカルボニルアミノ基、フルオロ-ｎ-ブチルカルボニルアミノ基、フルオロ-ｎ-ペンチルカルボニルアミノ基、フルオロ-ｎ-ヘキシルカルボニルアミノ基、クロロメチルカルボニルアミノ基、クロロエチルカルボニルアミノ基、クロロ-ｎ-プロピルカルボニルアミノ基、クロロ-ｎ-ブチルカルボニルアミノ基、クロロ-ｎ-ペンチルカルボニルアミノ基、クロロ-ｎ-ヘキシルカルボニルアミノ基、ブロモメチルカルボニルアミノ基、ブロモエチルカルボニルアミノ基、ブロモ-ｎ-プロピルカルボニルアミノ基、ヨードメチルカルボニルアミノ基、ヨードエチルカルボニルアミノ基、ヨード-ｎ-プロピルカルボニルアミノ基、トリフルオロメチルカルボニルアミノ基、ペンタフルオロエチルカルボニルアミノ基；Ｎ−メチル−Ｎ’−フルオロメチルカルボニルアミノ基、Ｎ−メチル−Ｎ’−フルオロエチルカルボニルアミノ基、Ｎ−メチル−Ｎ’−フルオロ-ｎ-プロピルカルボニルアミノ基、Ｎ−メチル−Ｎ’−クロロメチルカルボニルアミノ基、Ｎ−メチル−Ｎ’−クロロエチルカルボニルアミノ基、Ｎ−メチル−Ｎ’−クロロ-ｎ-プロピルカルボニルアミノ基、Ｎ−メチル−Ｎ’−ブロモメチルカルボニルアミノ基、Ｎ−メチル−Ｎ’−ブロモエチルカルボニルアミノ基、Ｎ−メチル−Ｎ’−ブロモ-ｎ-プロピルカルボニルアミノ基、Ｎ−メチル−Ｎ’−ヨードメチルカルボニルアミノ基、Ｎ−メチル−Ｎ’−ヨードエチルカルボニルアミノ基、Ｎ−メチル−Ｎ’−ヨード-ｎ-プロピルカルボニルアミノ基、Ｎ−メチル−Ｎ’−トリフルオロメチルカルボニルアミノ基、Ｎ−メチル−Ｎ’−ペンタフルオロエチルカルボニルアミノ基；Ｎ−エチル−Ｎ’−フルオロメチルカルボニルアミノ基、Ｎ−エチル−Ｎ’−フルオロエチルカルボニルアミノ基、Ｎ−エチル−Ｎ’−フルオロ-ｎ-プロピルカルボニルアミノ基、Ｎ−エチル−Ｎ’−クロロメチルカルボニルアミノ基、Ｎ−エチル−Ｎ’−クロロエチルカルボニルアミノ基、Ｎ−エチル−Ｎ’−クロロ-ｎ-プロピルカルボニルアミノ基、Ｎ−エチル−Ｎ’−ブロモメチルカルボニルアミノ基、Ｎ−エチル−Ｎ’−ブロモエチルカルボニルアミノ基、Ｎ−エチル−Ｎ’−ブロモ-ｎ-プロピルカルボニルアミノ基、Ｎ−エチル−Ｎ’−ヨードメチルカルボニルアミノ基、Ｎ−エチル−Ｎ’−ヨードエチルカルボニルアミノ基、Ｎ−エチル−Ｎ’−ヨード-ｎ-プロピルカルボニルアミノ基、Ｎ−エチル−Ｎ’−トリフルオロメチルカルボニルアミノ基、Ｎ−エチル−Ｎ’−ペンタフルオロエチルカルボニルアミノ基；Ｎ−フルオロメチル−Ｎ’−フルオロメチルカルボニルアミノ基、Ｎ−フルオロメチル−Ｎ’−フルオロエチルカルボニルアミノ基、Ｎ−フルオロメチル−Ｎ’−フルオロ-ｎ-プロピルカルボニルアミノ基、Ｎ−フルオロメチル−Ｎ’−クロロメチルカルボニルアミノ基、Ｎ−フルオロメチル−Ｎ’−クロロエチルカルボニルアミノ基、Ｎ−フルオロメチル−Ｎ’−クロロ-ｎ-プロピルカルボニルアミノ基、Ｎ−フルオロメチル−Ｎ’−ブロモメチルカルボニルアミノ基、Ｎ−フルオロメチル−Ｎ’−ブロモエチルカルボニルアミノ基、Ｎ−フルオロメチル−Ｎ’−ブロモ-ｎ-プロピルカルボニルアミノ基、Ｎ−フルオロメチル−Ｎ’−ヨードメチルカルボニルアミノ基、Ｎ−フルオロメチル−Ｎ’−ヨードエチルカルボニルアミノ基、Ｎ−フルオロメチル−Ｎ’−ヨード-ｎ-プロピルカルボニルアミノ基、Ｎ−フルオロメチル−Ｎ’−トリフルオロメチルカルボニルアミノ基、Ｎ−フルオロメチル−Ｎ’−ペンタフルオロエチルカルボニルアミノ基；
【００６８】
Ｎ−クロロメチル-Ｎ’-フルオロメチルカルボニルアミノ基、Ｎ−クロロメチルＮ’-フルオロエチルカルボニルアミノ基、Ｎ−クロロメチルＮ’-フルオロ-ｎ-プロピルカルボニルアミノ基、Ｎ−クロロメチルＮ’-クロロメチルカルボニルアミノ基、Ｎ−クロロメチルＮ’-クロロエチルカルボニルアミノ基、Ｎ−クロロメチルＮ’-クロロ-ｎ-プロピルカルボニルアミノ基、Ｎ−クロロメチルＮ’-ブロモメチルカルボニルアミノ基、Ｎ−クロロメチルＮ’-ブロモエチルカルボニルアミノ基、Ｎ−クロロメチルＮ’-ブロモ-ｎ-プロピルカルボニルアミノ基、Ｎ−クロロメチルＮ’-ヨードメチルカルボニルアミノ基、Ｎ−クロロメチルＮ’-ヨードエチルカルボニルアミノ基、Ｎ−クロロメチルＮ’-ヨード-ｎ-プロピルカルボニルアミノ基、Ｎ−クロロメチルＮ’-トリフルオロメチルカルボニルアミノ基、Ｎ−クロロメチル−Ｎ’−ペンタフルオロエチルカルボニルアミノ基；Ｎ−ベンジル−Ｎ’−フルオロメチルカルボニルアミノ基、Ｎ−ベンジル−Ｎ’−フルオロエチルカルボニルアミノ基、Ｎ−ベンジル−Ｎ’−フルオロ-ｎ-プロピルカルボニルアミノ基、Ｎ−ベンジル−Ｎ’−クロロメチルカルボニルアミノ基、Ｎ−ベンジル−Ｎ’−クロロエチルカルボニルアミノ基、Ｎ−ベンジル−Ｎ’−クロロ-ｎ-プロピルカルボニルアミノ基、Ｎ−ベンジル−Ｎ’−ブロモメチルカルボニルアミノ基、Ｎ−ベンジル−Ｎ’−ブロモエチルカルボニルアミノ基、Ｎ−ベンジル−Ｎ’−ブロモ-ｎ-プロピルカルボニルアミノ基、Ｎ−ベンジル−Ｎ’−ヨードメチルカルボニルアミノ基、Ｎ−ベンジル−Ｎ’−ヨードエチルカルボニルアミノ基、Ｎ−ベンジル−Ｎ’−ヨード-ｎ-プロピルカルボニルアミノ基、Ｎ−ベンジル−Ｎ’−トリフルオロメチルカルボニルアミノ基、Ｎ−ベンジル−Ｎ’−ペンタフルオロエチルカルボニルアミノ基；
【００６９】
Ｎ−メチル−Ｎ’−フェニルカルボニルアミノ基、Ｎ−メチル−Ｎ’−ナフチルカルボニルアミノ基、Ｎ−メチル−Ｎ’−ベンジルカルボニルアミノ基、Ｎ−メチル−Ｎ’−フェニルエチルカルボニルアミノ基、Ｎ−メチル−Ｎ’−フェニルプロピルカルボニルアミノ基、Ｎ−メチル−Ｎ’−ナフチルメチルカルボニルアミノ基、Ｎ−エチル−Ｎ’−フェニルカルボニルアミノ基、Ｎ−エチル−Ｎ’−ナフチルカルボニルアミノ基、Ｎ−エチル−Ｎ’−ベンジルカルボニルアミノ基、Ｎ−エチル−Ｎ’−フェニルエチルカルボニルアミノ基、Ｎ−エチル−Ｎ’−フェニルプロピルカルボニルアミノ基、Ｎ−エチル−Ｎ’−ナフチルメチルカルボニルアミノ基、Ｎ−プロピル−Ｎ’−フェニルカルボニルアミノ基、Ｎ−プロピル−Ｎ’−ナフチルカルボニルアミノ基、Ｎ−プロピル−Ｎ’−ベンジルカルボニルアミノ基、Ｎ−プロピル−Ｎ’−フェニルエチルカルボニルアミノ基、Ｎ−プロピル−Ｎ’−フェニルプロピルカルボニルアミノ基、Ｎ−プロピル−Ｎ’−ナフチルメチルカルボニルアミノ基、Ｎ−フルオロメチル−Ｎ’−フェニルカルボニルアミノ基、Ｎ−フルオロメチル−Ｎ’−ナフチルカルボニルアミノ基、Ｎ−フルオロメチル−Ｎ’−ベンジルカルボニルアミノ基、Ｎ−フルオロメチル−Ｎ’−フェニルエチルカルボニルアミノ基、Ｎ−フルオロメチル−Ｎ’−フェニルプロピルカルボニルアミノ基、Ｎ−フルオロメチル−Ｎ’−ナフチルメチルカルボニルアミノ基、Ｎ−フルオロエチル−Ｎ’−フェニルカルボニルアミノ基、Ｎ−フルオロエチル−Ｎ’−ナフチルカルボニルアミノ基、Ｎ−フルオロエチル−Ｎ’−ベンジルカルボニルアミノ基、Ｎ−フルオロエチル−Ｎ’−フェニルエチルカルボニルアミノ基、Ｎ−フルオロエチル−Ｎ’−フェニルプロピルカルボニルアミノ基、Ｎ−フルオロエチル−Ｎ’−ナフチルメチルカルボニルアミノ基、Ｎ−プロピル−Ｎ’−フェニルカルボニルアミノ基、Ｎ−プロピル−Ｎ’−ナフチルカルボニルアミノ基、Ｎ−プロピル−Ｎ’−ベンジルカルボニルアミノ基、Ｎ−プロピル−Ｎ’−フェニルエチルカルボニルアミノ基、Ｎ−プロピル−Ｎ’−フェニルプロピルカルボニルアミノ基、Ｎ−プロピル−Ｎ’−ナフチルメチルカルボニルアミノ基、Ｎ−クロロメチル−Ｎ’−フェニルカルボニルアミノ基、Ｎ−クロロメチル−Ｎ’−ナフチルカルボニルアミノ基、Ｎ−クロロメチル−Ｎ’−ベンジルカルボニルアミノ基、Ｎ−クロロメチル−Ｎ’−フェニルエチルカルボニルアミノ基、Ｎ−クロロメチル−Ｎ’−フェニルプロピルカルボニルアミノ基、Ｎ−クロロメチル−Ｎ’−ナフチルメチルカルボニルアミノ基、Ｎ−クロロエチル−Ｎ’−フェニルカルボニルアミノ基、Ｎ−クロロエチル−Ｎ’−ナフチルカルボニルアミノ基、Ｎ−クロロエチル−Ｎ’−ベンジルカルボニルアミノ基、Ｎ−クロロエチル−Ｎ’−フェニルエチルカルボニルアミノ基、Ｎ−クロロエチル−Ｎ’−フェニルプロピルカルボニルアミノ基、Ｎ−クロロエチル−Ｎ’−ナフチルメチルカルボニルアミノ基；Ｎ−ベンジル−Ｎ’−フェニルカルボニルアミノ基、Ｎ−ベンジル−Ｎ’−ナフチルカルボニルアミノ基、Ｎ−ベンジル−Ｎ’−ベンジルカルボニルアミノ基、Ｎ−ベンジル−Ｎ’−フェニルエチルカルボニルアミノ基、Ｎ−ベンジル−Ｎ’−フェニルプロピルカルボニルアミノ基、Ｎ−ベンジル−Ｎ’−ナフチルメチルカルボニルアミノ基、Ｎ−ベンジル−Ｎ’−フェニルカルボニルアミノ基、Ｎ−ベンジル−Ｎ’−ナフチルカルボニルアミノ基、Ｎ−ベンジル−Ｎ’−ベンジルカルボニルアミノ基、Ｎ−ベンジル−Ｎ’−フェニルエチルカルボニルアミノ基、Ｎ−ベンジル−Ｎ’−フェニルプロピルカルボニルアミノ基、Ｎ−ベンジル−Ｎ’−ナフチルメチルカルボニルアミノ基等が挙げられる。
【００７０】
A１及びA２における−SO2−R3としては、例えばスルフィノ基、メチルスルホニル基、エチルスルホニル基、Ｎ−プロピルスルホニル基、Ｎ−ブチルスルホニル基、tert-ブチルスルホニル基、ｎ-ペンチルスルホニル基、Ｎ−ヘキシルスルホニル基、シクロヘキシルスルホニル基；フルオロメチルスルホニル基、フルオロエチルスルホニル基、フルオロ-ｎ-プロピルスルホニル基、フルオロ-ｎ-ブチルスルホニル基、フルオロ-ｎ-ペンチルスルホニル基、フルオロ-ｎ-ヘキシルスルホニル基、クロロメチルスルホニル基、クロロエチルスルホニル基、クロロ-ｎ-プロピルスルホニル基、クロロ-ｎ-ブチルスルホニル基、クロロ-ｎ-ペンチルスルホニル基、クロロ-ｎ-ヘキシルスルホニル基、ブロモメチルスルホニル基、ブロモエチルスルホニル基、ブロモ-ｎ-プロピルスルホニル基、ブロモ-ｎ-ブチルスルホニル基、ブロモ-ｎ-ペンチルスルホニル基、ブロモ-ｎ-ヘキシルスルホニル基、ヨードメチルスルホニル基、ヨードエチルスルホニル基、ヨード-ｎ-プロピルスルホニル基、ヨード-ｎ-ブチルスルホニル基、ヨード-ｎ-ペンチルスルホニル基、ヨード-ｎ-ヘキシルスルホニル基、トリフルオロメチルスルホニル基、ペンタフルオロエチルスルホニル基；フェニルスルホニル基、ナフチルスルホニル基、ベンジルスルホニル基、フェニルエチルスルホニル基、フェニルプロピルスルホニル基、ナフチルメチルスルホニル基等が挙げられる。
【００７１】
A１及びA２における−N(R4)−SO2−R3としては、例えばＮ−スルフィノ−Ｎ’−メチルアミノ基、Ｎ−スルフィノ−Ｎ’−エチルアミノ基、Ｎ−スルフィノ−Ｎ’−ｎ-プロピルアミノ基、Ｎ−スルフィノ−Ｎ’−ｎ-ブチルアミノ基、Ｎ−スルフィノ−Ｎ’−tert-ブチルアミノ基、Ｎ−スルフィノ−Ｎ’−ｎ-ペンチルアミノ基、Ｎ−スルフィノ−Ｎ’−ｎ-ヘキシルアミノ基；Ｎ−スルフィノ−Ｎ’−フルオロメチルアミノ基、Ｎ−スルフィノ−Ｎ’−フルオロエチルアミノ基、Ｎ−スルフィノ−Ｎ’−フルオロ-ｎ-プロピルアミノ基、Ｎ−スルフィノ−Ｎ’−クロロメチルアミノ基、Ｎ−スルフィノ−Ｎ’−クロロエチルアミノ基、Ｎ−スルフィノ−Ｎ’−クロロ-ｎ-プロピルアミノ基、Ｎ−スルフィノ−Ｎ’−ブロモメチルアミノ基、Ｎ−スルフィノ−Ｎ’−ブロモエチルアミノ基、Ｎ−スルフィノ−Ｎ’−ブロモ-ｎ-プロピルアミノ基、Ｎ−スルフィノ−Ｎ’−ブロモ-ｎ-ブチルアミノ基、Ｎ−スルフィノ−Ｎ’−ブロモ-ｎ-ペンチルアミノ基、Ｎ−スルフィノ−Ｎ’−ブロモ-ｎ-ヘキシルアミノ基、Ｎ−スルフィノ−Ｎ’−ヨードメチルアミノ基、Ｎ−スルフィノ−Ｎ’−ヨードエチルアミノ基、Ｎ−スルフィノ−Ｎ’−ヨード-ｎ-プロピルアミノ基、Ｎ−スルフィノ−Ｎ’−トリフルオロメチルアミノ基、Ｎ−スルフィノ−Ｎ’−ペンタフルオロエチルアミノ基；Ｎ−スルフィノ−Ｎ’−フェニルアミノ基、Ｎ−スルフィノ−Ｎ’−ナフチルアミノ基、Ｎ−スルフィノ−Ｎ’−ベンジルアミノ基、Ｎ−スルフィノ−Ｎ’−フェニルエチルアミノ基、Ｎ−スルフィノ−Ｎ’−フェニルプロピルアミノ基、Ｎ−スルフィノ−Ｎ’−ナフチルメチルアミノ基;Ｎ−メチルスルホニル−Ｎ’−メチルアミノ基、Ｎ−メチルスルホニル−Ｎ’−エチルアミノ基、Ｎ−メチルスルホニル−Ｎ’−ｎ-プロピルアミノ基、Ｎ−メチルスルホニル−Ｎ’−ｎ-ブチルアミノ基、Ｎ−メチルスルホニル−Ｎ’−tert-ブチルアミノ基、Ｎ−メチルスルホニル−Ｎ’−ｎ-ペンチルアミノ基、Ｎ−メチルスルホニル−Ｎ’−ｎ-ヘキシルアミノ基；Ｎ−メチルスルホニル−Ｎ’−フルオロメチルアミノ基、Ｎ−メチルスルホニル−Ｎ’−フルオロエチルアミノ基、Ｎ−メチルスルホニル−Ｎ’−フルオロ-ｎ-プロピルアミノ基、Ｎ−メチルスルホニル−Ｎ’−クロロメチルアミノ基、Ｎ−メチルスルホニル−Ｎ’−クロロエチルアミノ基、Ｎ−メチルスルホニル−Ｎ’−クロロ-ｎ-プロピルアミノ基、Ｎ−メチルスルホニル−Ｎ’−ブロモメチルアミノ基、Ｎ−メチルスルホニル−Ｎ’−ブロモエチルアミノ基、Ｎ−メチルスルホニル−Ｎ’−ブロモ-ｎ-プロピルアミノ基、Ｎ−メチルスルホニル−Ｎ’−ブロモ-ｎ-ブチルアミノ基、Ｎ−メチルスルホニル−Ｎ’−ブロモ-ｎ-ペンチルアミノ基、Ｎ−メチルスルホニル−Ｎ’−ブロモ-ｎ-ヘキシルアミノ基、Ｎ−メチルスルホニル−Ｎ’−ヨードメチルアミノ基、Ｎ−メチルスルホニル−Ｎ’−ヨードエチルアミノ基、Ｎ−メチルスルホニル−Ｎ’−ヨード-ｎ-プロピルアミノ基、Ｎ−メチルスルホニル−Ｎ’−トリフルオロメチルアミノ基、Ｎ−メチルスルホニル−Ｎ’−ペンタフルオロエチルアミノ基；Ｎ−メチルスルホニル−Ｎ’−フェニルアミノ基、Ｎ−メチルスルホニル−Ｎ’−ナフチルアミノ基、Ｎ−メチル���ルホニル−Ｎ’−ベンジルアミノ基、Ｎ−メチルスルホニル−Ｎ’−フェニルエチルアミノ基、Ｎ−メチルスルホニル−Ｎ’−フェニルプロピルアミノ基、Ｎ−メチルスルホニル−Ｎ’−ナフチルメチルアミノ基；
【００７２】
Ｎ−エチルスルホニル−Ｎ’−メチルアミノ基、Ｎ−エチルスルホニル−Ｎ’−エチルアミノ基、Ｎ−エチルスルホニル−Ｎ’−ｎ-プロピルアミノ基、Ｎ−エチルスルホニル−Ｎ’−ｎ-ブチルアミノ基、Ｎ−エチルスルホニル−Ｎ’−tert-ブチルアミノ基、Ｎ−エチルスルホニル−Ｎ’−ｎ-ペンチルアミノ基、Ｎ−エチルスルホニル−Ｎ’−ｎ-ヘキシルアミノ基；Ｎ−エチルスルホニル−Ｎ’−フルオロメチルアミノ基、Ｎ−エチルスルホニル−Ｎ’−フルオロエチルアミノ基、Ｎ−エチルスルホニル−Ｎ’−フルオロ-ｎ-プロピルアミノ基、Ｎ−エチルスルホニル−Ｎ’−クロロメチルアミノ基、Ｎ−エチルスルホニル−Ｎ’−クロロエチルアミノ基、Ｎ−エチルスルホニル−Ｎ’−クロロ-ｎ-プロピルアミノ基、Ｎ−エチルスルホニル−Ｎ’−ブロモメチルアミノ基、Ｎ−エチルスルホニル−Ｎ’−ブロモエチルアミノ基、Ｎ−エチルスルホニル−Ｎ’−ブロモ-ｎ-プロピルアミノ基、Ｎ−エチルスルホニル−Ｎ’−ブロモ-ｎ-ブチルアミノ基、Ｎ−エチルスルホニル−Ｎ’−ブロモ-ｎ-ペンチルアミノ基、Ｎ−エチルスルホニル−Ｎ’−ブロモ-ｎ-ヘキシルアミノ基、Ｎ−エチルスルホニル−Ｎ’−ヨードメチルアミノ基、Ｎ−エチルスルホニル−Ｎ’−ヨードエチルアミノ基、Ｎ−エチルスルホニル−Ｎ’−ヨード-ｎ-プロピルアミノ基、Ｎ−エチルスルホニル−Ｎ’−トリフルオロメチルアミノ基、Ｎ−エチルスルホニル−Ｎ’−ペンタフルオロエチルアミノ基；Ｎ−エチルスルホニル−Ｎ’−フェニルアミノ基、Ｎ−エチルスルホニル−Ｎ’−ナフチルアミノ基、Ｎ−エチルスルホニル−Ｎ’−ベンジルアミノ基、Ｎ−エチルスルホニル−Ｎ’−フェニルエチルアミノ基、Ｎ−エチルスルホニル−Ｎ’−フェニルプロピルアミノ基、Ｎ−エチルスルホニル−Ｎ’−ナフチルメチルアミノ基；Ｎ−プロピルスルホニル−Ｎ’−メチルアミノ基、Ｎ−プロピルスルホニル−Ｎ’−エチルアミノ基、Ｎ−プロピルスルホニル−Ｎ’−ｎ-プロピルアミノ基、Ｎ−プロピルスルホニル−Ｎ’−ｎ-ブチルアミノ基、Ｎ−プロピルスルホニル−Ｎ’−tert-ブチルアミノ基、Ｎ−プロピルスルホニル−Ｎ’−ｎ-ペンチルアミノ基、Ｎ−プロピルスルホニル−Ｎ’−ｎ-ヘキシルアミノ基；Ｎ−プロピルスルホニル−Ｎ’−フルオロメチルアミノ基、Ｎ−プロピルスルホニル−Ｎ’−フルオロエチルアミノ基、Ｎ−プロピルスルホニル−Ｎ’−フルオロ-ｎ-プロピルアミノ基、Ｎ−プロピルスルホニル−Ｎ’−クロロメチルアミノ基、Ｎ−プロピルスルホニル−Ｎ’−クロロエチルアミノ基、Ｎ−プロピルスルホニル−Ｎ’−クロロ-ｎ-プロピルアミノ基、Ｎ−プロピルスルホニル−Ｎ’−ブロモメチルアミノ基、Ｎ−プロピルスルホニル−Ｎ’−ブロモエチルアミノ基、Ｎ−プロピルスルホニル−Ｎ’−ブロモ-ｎ-プロピルアミノ基、Ｎ−プロピルスルホニル−Ｎ’−ブロモ-ｎ-ブチルアミノ基、Ｎ−プロピルスルホニル−Ｎ’−ブロモ-ｎ-ペンチルアミノ基、Ｎ−プロピルスルホニル−Ｎ’−ブロモ-ｎ-ヘキシルアミノ基、Ｎ−プロピルスルホニル−Ｎ’−ヨードメチルアミノ基、Ｎ−プロピルスルホニル−Ｎ’−ヨードエチルアミノ基、Ｎ−プロピルスルホニル−Ｎ’−ヨード-ｎ-プロピルアミノ基、Ｎ−プロピルスルホニル−Ｎ’−トリフ��オロメチルアミノ基、Ｎ−プロピルスルホニル−Ｎ’−ペンタフルオロエチルアミノ基；
【００７３】
Ｎ−プロピルスルホニル−Ｎ’−フェニルアミノ基、Ｎ−プロピルスルホニル−Ｎ’−ナフチルアミノ基、Ｎ−プロピルスルホニル−Ｎ’−ベンジルアミノ基、Ｎ−プロピルスルホニル−Ｎ’−フェニルエチルアミノ基、Ｎ−プロピルスルホニル−Ｎ’−フェニルプロピルアミノ基、Ｎ−プロピルスルホニル−Ｎ’−ナフチルメチルアミノ基；Ｎ−フルオロメチルスルホニル−Ｎ’−メチルアミノ基、Ｎ−フルオロメチルスルホニル−Ｎ’−エチルアミノ基、Ｎ−フルオロメチルスルホニル−Ｎ’−ｎ-プロピルアミノ基、Ｎ−フルオロメチルスルホニル−Ｎ’−ｎ-ブチルアミノ基、Ｎ−フルオロメチルスルホニル−Ｎ’−tert-ブチルアミノ基、Ｎ−フルオロメチルスルホニル−Ｎ’−ｎ-ペンチルアミノ基、Ｎ−フルオロメチルスルホニル−Ｎ’−ｎ-ヘキシルアミノ基；Ｎ−フルオロメチルスルホニル−Ｎ’−フルオロメチルアミノ基、Ｎ−フルオロメチルスルホニル−Ｎ’−フルオロエチルアミノ基、Ｎ−フルオロメチルスルホニル−Ｎ’−フルオロ-ｎ-プロピルアミノ基、Ｎ−フルオロメチルスルホニル−Ｎ’−クロロメチルアミノ基、Ｎ−フルオロメチルスルホニル−Ｎ’−クロロエチルアミノ基、Ｎ−フルオロメチルスルホニル−Ｎ’−クロロ-ｎ-プロピルアミノ基、Ｎ−フルオロメチルスルホニル−Ｎ’−ブロモメチルアミノ基、Ｎ−フルオロメチルスルホニル−Ｎ’−ブロモエチルアミノ基、Ｎ−フルオロメチルスルホニル−Ｎ’−ブロモ-ｎ-プロピルアミノ基、Ｎ−フルオロメチルスルホニル−Ｎ’−ブロモ-ｎ-ブチルアミノ基、Ｎ−フルオロメチルスルホニル−Ｎ’−ブロモ-ｎ-ペンチルアミノ基、Ｎ−フルオロメチルスルホニル−Ｎ’−ブロモ-ｎ-ヘキシルアミノ基、Ｎ−フルオロメチルスルホニル−Ｎ’−ヨードメチルアミノ基、Ｎ−フルオロメチルスルホニル−Ｎ’−ヨードエチルアミノ基、Ｎ−フルオロメチルスルホニル−Ｎ’−ヨード-ｎ-プロピルアミノ基、Ｎ−フルオロメチルスルホニル−Ｎ’−トリフルオロメチルアミノ基、Ｎ−フルオロメチルスルホニル−Ｎ’−ペンタフルオロエチルアミノ基；Ｎ−フルオロメチルスルホニル−Ｎ’−フェニルアミノ基、Ｎ−フルオロメチルスルホニル−Ｎ’−ナフチルアミノ基、Ｎ−フルオロメチルスルホニル−Ｎ’−ベンジルアミノ基、Ｎ−フルオロメチルスルホニル−Ｎ’−フェニルエチルアミノ基、Ｎ−フルオロメチルスルホニル−Ｎ’−フェニルプロピルアミノ基、Ｎ−フルオロメチルスルホニル−Ｎ’−ナフチルメチルアミノ基；Ｎ−フルオロエチルスルホニル−Ｎ’−メチルアミノ基、Ｎ−フルオロエチルスルホニル−Ｎ’−エチルアミノ基、Ｎ−フルオロエチルスルホニル−Ｎ’−ｎ-プロピルアミノ基、Ｎ−フルオロエチルスルホニル−Ｎ’−ｎ-ブチルアミノ基、Ｎ−フルオロエチルスルホニル−Ｎ’−tert-ブチルアミノ基、Ｎ−フルオロエチルスルホニル−Ｎ’−ｎ-ペンチルアミノ基、Ｎ−フルオロエチルスルホニル−Ｎ’−ｎ-ヘキシルアミノ基；
【００７４】
Ｎ−フルオロエチルスルホニル−Ｎ’−フルオロメチルアミノ基、Ｎ−フルオロエチルスルホニル−Ｎ’−フルオロエチルアミノ基、Ｎ−フルオロエチルスルホニル−Ｎ’−フルオロ-ｎ-プロピルアミノ基、Ｎ−フルオロエチルスルホニル−Ｎ’−クロロメチルアミノ基、Ｎ−フルオロエチルスルホニル−Ｎ’−クロロエチルアミノ基、Ｎ−フルオロエチルスルホニル−Ｎ’−クロロ-ｎ-プロピルアミノ基、Ｎ−フルオロエチルスルホニル−Ｎ’−ブロモメチルアミノ基、Ｎ−フルオロエチルスルホニル−Ｎ’−ブロモエチルアミノ基、Ｎ−フルオロエチルスルホニル−Ｎ’−ブロモ-ｎ-プロピルアミノ基、Ｎ−フルオロエチルスルホニル−Ｎ’−ブロモ-ｎ-ブチルアミノ基、Ｎ−フルオロエチルスルホニル−Ｎ’−ブロモ-ｎ-ペンチルアミノ基、Ｎ−フルオロエチルスルホニル−Ｎ’−ブロモ-ｎ-ヘキシルアミノ基、Ｎ−フルオロエチルスルホニル−Ｎ’−ヨードメチルアミノ基、Ｎ−フルオロエチルスルホニル−Ｎ’−ヨードエチルアミノ基、Ｎ−フルオロエチルスルホニル−Ｎ’−ヨード-ｎ-プロピルアミノ基、Ｎ−フルオロエチルスルホニル−Ｎ’−トリフルオロメチルアミノ基、Ｎ−フルオロエチルスルホニル−Ｎ’−ペンタフルオロエチルアミノ基；Ｎ−フルオロエチルスルホニル−Ｎ’−フェニルアミノ基、Ｎ−フルオロエチルスルホニル−Ｎ’−ナフチルアミノ基、Ｎ−フルオロエチルスルホニル−Ｎ’−ベンジルアミノ基、Ｎ−フルオロエチルスルホニル−Ｎ’−フェニルエチルアミノ基、Ｎ−フルオロエチルスルホニル−Ｎ’−フェニルプロピルアミノ基、Ｎ−フルオロエチルスルホニル−Ｎ’−ナフチルメチルアミノ基；Ｎ−フルオロ-ｎ-プロピルスルホニル−Ｎ’−メチルアミノ基、Ｎ−フルオロ-ｎ-プロピルスルホニル−Ｎ’−エチルアミノ基、Ｎ−フルオロ-ｎ-プロピルスルホニル−Ｎ’−ｎ-プロピルアミノ基、Ｎ−フルオロ-ｎ-プロピルスルホニル−Ｎ’−ｎ-ブチルアミノ基、Ｎ−フルオロ-ｎ-プロピルスルホニル−Ｎ’−tert-ブチルアミノ基、Ｎ−フルオロ-ｎ-プロピルスルホニル−Ｎ’−ｎ-ペンチルアミノ基、Ｎ−フルオロ-ｎ-プロピルスルホニル−Ｎ’−ｎ-ヘキシルアミノ基；Ｎ−フルオロ-ｎ-プロピルスルホニル−Ｎ’−フルオロメチルアミノ基、Ｎ−フルオロ-ｎ-プロピルスルホニル−Ｎ’−フルオロエチルアミノ基、Ｎ−フルオロ-ｎ-プロピルスルホニル−Ｎ’−フルオロ-ｎ-プロピルアミノ基、Ｎ−フルオロ-ｎ-プロピルスルホニル−Ｎ’−クロロメチルアミノ基、Ｎ−フルオロ-ｎ-プロピルスルホニル−Ｎ’−クロロエチルアミノ基、Ｎ−フルオロ-ｎ-プロピルスルホニル−Ｎ’−クロロ-ｎ-プロピルアミノ基、Ｎ−フルオロ-ｎ-プロピルスルホニル−Ｎ’−ブロモメチルアミノ基、Ｎ−フルオロ-ｎ-プロピルスルホニル−Ｎ’−ブロモエチルアミノ基、Ｎ−フルオロ-ｎ-プロピルスルホニル−Ｎ’−ブロモ-ｎ-プロピルアミノ基、Ｎ−フルオロ-ｎ-プロピルスルホニル−Ｎ’−ブロモ-ｎ-ブチルアミノ基、Ｎ−フルオロ-ｎ-プロピルスルホニル−Ｎ’−ブロモ-ｎ-ペンチルアミノ基、Ｎ−フルオロ-ｎ-プロピルスルホニル−Ｎ’−ブロモ-ｎ-ヘキシルアミノ基、Ｎ−フルオロ-ｎ-プロピルスルホニル−Ｎ’−ヨードメチルアミノ基、Ｎ−フルオロ-ｎ-プロピルスルホニル−Ｎ’−ヨードエチルアミノ基、���−フルオロ-ｎ-プロピルスルホニル−Ｎ’−ヨード-ｎ-プロピルアミノ基、Ｎ−フルオロ-ｎ-プロピルスルホニル−Ｎ’−トリフルオロメチルアミノ基、Ｎ−フルオロ-ｎ-プロピルスルホニル−Ｎ’−ペンタフルオロエチルアミノ基；
【００７５】
Ｎ−フルオロ-ｎ-プロピルスルホニル−Ｎ’−フェニルアミノ基、Ｎ−フルオロ-ｎ-プロピルスルホニル−Ｎ’−ナフチルアミノ基、Ｎ−フルオロ-ｎ-プロピルスルホニル−Ｎ’−ベンジルアミノ基、Ｎ−フルオロ-ｎ-プロピルスルホニル−Ｎ’−フェニルエチルアミノ基、Ｎ−フルオロ-ｎ-プロピルスルホニル−Ｎ’−フェニルプロピルアミノ基、Ｎ−フルオロ-ｎ-プロピルスルホニル−Ｎ’−ナフチルメチルアミノ基；Ｎ−クロロメチルスルホニル−Ｎ’−メチルアミノ基、Ｎ−クロロメチルスルホニル−Ｎ’−エチルアミノ基、Ｎ−クロロメチルスルホニル−Ｎ’−ｎ-プロピルアミノ基、Ｎ−クロロメチルスルホニル−Ｎ’−ｎ-ブチルアミノ基、Ｎ−クロロメチルスルホニル−Ｎ’−tert-ブチルアミノ基、Ｎ−クロロメチルスルホニル−Ｎ’−ｎ-ペンチルアミノ基、Ｎ−クロロメチルスルホニル−Ｎ’−ｎ-ヘキシルアミノ基；Ｎ−クロロメチルスルホニル−Ｎ’−フルオロメチルアミノ基、Ｎ−クロロメチルスルホニル−Ｎ’−フルオロエチルアミノ基、Ｎ−クロロメチルスルホニル−Ｎ’−フルオロ-ｎ-プロピルアミノ基、Ｎ−クロロメチルスルホニル−Ｎ’−クロロメチルアミノ基、Ｎ−クロロメチルスルホニル−Ｎ’−クロロエチルアミノ基、Ｎ−クロロメチルスルホニル−Ｎ’−クロロ-ｎ-プロピルアミノ基、Ｎ−クロロメチルスルホニル−Ｎ’−ブロモメチルアミノ基、Ｎ−クロロメチルスルホニル−Ｎ’−ブロモエチルアミノ基、Ｎ−クロロメチルスルホニル−Ｎ’−ブロモ-ｎ-プロピルアミノ基、Ｎ−クロロメチルスルホニル−Ｎ’−ブロモ-ｎ-ブチルアミノ基、Ｎ−クロロメチルスルホニル−Ｎ’−ブロモ-ｎ-ペンチルアミノ基、Ｎ−クロロメチルスルホニル−Ｎ’−ブロモ-ｎ-ヘキシルアミノ基、Ｎ−クロロメチルスルホニル−Ｎ’−ヨードメチルアミノ基、Ｎ−クロロメチルスルホニル−Ｎ’−ヨードエチルアミノ基、Ｎ−クロロメチルスルホニル−Ｎ’−ヨード-ｎ-プロピルアミノ基、Ｎ−クロロメチルスルホニル−Ｎ’−トリフルオロメチルアミノ基、Ｎ−クロロメチルスルホニル−Ｎ’−ペンタフルオロエチルアミノ基；Ｎ−クロロメチルスルホニル−Ｎ’−フェニルアミノ基、Ｎ−クロロメチルスルホニル−Ｎ’−ナフチルアミノ基、Ｎ−クロロメチルスルホニル−Ｎ’−ベンジルアミノ基、Ｎ−クロロメチルスルホニル−Ｎ’−フェニルエチルアミノ基、Ｎ−クロロメチルスルホニル−Ｎ’−フェニルプロピルアミノ基、Ｎ−クロロメチルスルホニル−Ｎ’−ナフチルメチルアミノ基；Ｎ−クロロエチルスルホニル−Ｎ’−メチルアミノ基、Ｎ−クロロエチルスルホニル−Ｎ’−エチルアミノ基、Ｎ−クロロエチルスルホニル−Ｎ’−ｎ-プロピルアミノ基、Ｎ−クロロエチルスルホニル−Ｎ’−ｎ-ブチルアミノ基、Ｎ−クロロエチルスルホニル−Ｎ’−tert-ブチルアミノ基、Ｎ−クロロエチルスルホニル−Ｎ’−ｎ-ペンチルアミノ基、Ｎ−クロロエチルスルホニル−Ｎ’−ｎ-ヘキシルアミノ基；
【００７６】
Ｎ−クロロエチルスルホニル−Ｎ’−フルオロメチルアミノ基、Ｎ−クロロエチルスルホニル−Ｎ’−フルオロエチルアミノ基、Ｎ−クロロエチルスルホニル−Ｎ’−フルオロ-ｎ-プロピルアミノ基、Ｎ−クロロエチルスルホニル−Ｎ’−クロロメチルアミノ基、Ｎ−クロロエチルスルホニル−Ｎ’−クロロエチルアミノ基、Ｎ−クロロエチルスルホニル−Ｎ’−クロロ-ｎ-プロピルアミノ基、Ｎ−クロロエチルスルホニル−Ｎ’−ブロモメチルアミノ基、Ｎ−クロロエチルスルホニル−Ｎ’−ブロモエチルアミノ基、Ｎ−クロロエチルスルホニル−Ｎ’−ブロモ-ｎ-プロピルアミノ基、Ｎ−クロロエチルスルホニル−Ｎ’−ブロモ-ｎ-ブチルアミノ基、Ｎ−クロロエチルスルホニル−Ｎ’−ブロモ-ｎ-ペンチルアミノ基、Ｎ−クロロエチルスルホニル−Ｎ’−ブロモ-ｎ-ヘキシルアミノ基、Ｎ−クロロエチルスルホニル−Ｎ’−ヨードメチルアミノ基、Ｎ−クロロエチルスルホニル−Ｎ’−ヨードエチルアミノ基、Ｎ−クロロエチルスルホニル−Ｎ’−ヨード-ｎ-プロピルアミノ基、Ｎ−クロロエチルスルホニル−Ｎ’−トリフルオロメチルアミノ基、Ｎ−クロロエチルスルホニル−Ｎ’−ペンタフルオロエチルアミノ基；Ｎ−クロロエチルスルホニル−Ｎ’−フェニルアミノ基、Ｎ−クロロエチルスルホニル−Ｎ’−ナフチルアミノ基、Ｎ−クロロエチルスルホニル−Ｎ’−ベンジルアミノ基、Ｎ−クロロエチルスルホニル−Ｎ’−フェニルエチルアミノ基、Ｎ−クロロエチルスルホニル−Ｎ’−フェニルプロピルアミノ基、Ｎ−クロロエチルスルホニル−Ｎ’−ナフチルメチルアミノ基；Ｎ−フェニルスルホニル−Ｎ’−メチルアミノ基、Ｎ−フェニルスルホニル−Ｎ’−エチルアミノ基、Ｎ−フェニルスルホニル−Ｎ’−ｎ-プロピルアミノ基、Ｎ−フェニルスルホニル−Ｎ’−ｎ-ブチルアミノ基、Ｎ−フェニルスルホニル−Ｎ’−tert-ブチルアミノ基、Ｎ−フェニルスルホニル−Ｎ’−ｎ-ペンチルアミノ基、Ｎ−フェニルスルホニル−Ｎ’−ｎ-ヘキシルアミノ基；Ｎ−フェニルスルホニル−Ｎ’−フルオロメチルアミノ基、Ｎ−フェニルスルホニル−Ｎ’−フルオロエチルアミノ基、Ｎ−フェニルスルホニル−Ｎ’−フルオロ-ｎ-プロピルアミノ基、Ｎ−フェニルスルホニル−Ｎ’−クロロメチルアミノ基、Ｎ−フェニルスルホニル−Ｎ’−クロロエチルアミノ基、Ｎ−フェニルスルホニル−Ｎ’−クロロ-ｎ-プロピルアミノ基、Ｎ−フェニルスルホニル−Ｎ’−ブロモメチルアミノ基、Ｎ−フェニルスルホニル−Ｎ’−ブロモエチルアミノ基、Ｎ−フェニルスルホニル−Ｎ’−ブロモ-ｎ-プロピルアミノ基、Ｎ−フェニルスルホニル−Ｎ’−ブロモ-ｎ-ブチルアミノ基、Ｎ−フェニルスルホニル−Ｎ’−ブロモ-ｎ-ペンチルアミノ基、Ｎ−フェニルスルホニル−Ｎ’−ブロモ-ｎ-ヘキシルアミノ基、Ｎ−フェニルスルホニル−Ｎ’−ヨードメチルアミノ基、Ｎ−フェニルスルホニル−Ｎ’−ヨードエチルアミノ基、Ｎ−フェニルスルホニル−Ｎ’−ヨード-ｎ-プロピルアミノ基、Ｎ−フェニルスルホニル−Ｎ’−トリフルオロメチルアミノ基、Ｎ−フェニルスルホニル−Ｎ’−ペンタフルオロエチルアミノ基；Ｎ−フェニルスルホニル−Ｎ’−フェニルアミノ基、Ｎ−フェニルスルホニル−Ｎ’−ナフチルアミノ基、Ｎ−フェニル��ルホニル−Ｎ’−ベンジルアミノ基、Ｎ−フェニルスルホニル−Ｎ’−フェニルエチルアミノ基、Ｎ−フェニルスルホニル−Ｎ’−フェニルプロピルアミノ基、Ｎ−フェニルスルホニル−Ｎ’−ナフチルメチルアミノ基；Ｎ−ベンジルスルホニル−Ｎ’−メチルアミノ基、Ｎ−ベンジルスルホニル−Ｎ’−エチルアミノ基、Ｎ−ベンジルスルホニル−Ｎ’−ｎ-プロピルアミノ基、Ｎ−ベンジルスルホニル−Ｎ’−ｎ-ブチルアミノ基、Ｎ−ベンジルスルホニル−Ｎ’−tert-ブチルアミノ基、Ｎ−ベンジルスルホニル−Ｎ’−ｎ-ペンチルアミノ基、Ｎ−ベンジルスルホニル−Ｎ’−ｎ-ヘキシルアミノ基；
【００７７】
Ｎ−ベンジルスルホニル−Ｎ’−フルオロメチルアミノ基、Ｎ−ベンジルスルホニル−Ｎ’−フルオロエチルアミノ基、Ｎ−ベンジルスルホニル−Ｎ’−フルオロ-ｎ-プロピルアミノ基、Ｎ−ベンジルスルホニル−Ｎ’−クロロメチルアミノ基、Ｎ−ベンジルスルホニル−Ｎ’−クロロエチルアミノ基、Ｎ−ベンジルスルホニル−Ｎ’−クロロ-ｎ-プロピルアミノ基、Ｎ−ベンジルスルホニル−Ｎ’−ブロモメチルアミノ基、Ｎ−ベンジルスルホニル−Ｎ’−ブロモエチルアミノ基、Ｎ−ベンジルスルホニル−Ｎ’−ブロモ-ｎ-プロピルアミノ基、Ｎ−ベンジルスルホニル−Ｎ’−ブロモ-ｎ-ブチルアミノ基、Ｎ−ベンジルスルホニル−Ｎ’−ブロモ-ｎ-ペンチルアミノ基、Ｎ−ベンジルスルホニル−Ｎ’−ブロモ-ｎ-ヘキシルアミノ基、Ｎ−ベンジルスルホニル−Ｎ’−ヨードメチルアミノ基、Ｎ−ベンジルスルホニル−Ｎ’−ヨードエチルアミノ基、Ｎ−ベンジルスルホニル−Ｎ’−ヨード-ｎ-プロピルアミノ基、Ｎ−ベンジルスルホニル−Ｎ’−トリフルオロメチルアミノ基、Ｎ−ベンジルスルホニル−Ｎ’−ペンタフルオロエチルアミノ基；Ｎ−ベンジルスルホニル−Ｎ’−フェニルアミノ基、Ｎ−ベンジルスルホニル−Ｎ’−ナフチルアミノ基、Ｎ−ベンジルスルホニル−Ｎ’−ベンジルアミノ基、Ｎ−ベンジルスルホニル−Ｎ’−フェニルエチルアミノ基、Ｎ−ベンジルスルホニル−Ｎ’−フェニルプロピルアミノ基、Ｎ−ベンジルスルホニル−Ｎ’−ナフチルメチルアミノ基等が挙げられる。
【００７８】
A１及びA２における−O−B(OR5)2としては、例えばジメトキシボリルオキシ基、ジエトキシボリルオキシ基、ジ-ｎ-プロポキシボリルオキシ基、ジ-ｎ-ブトキシボリルオキシ基、ジ-tert-ブトキシボリルオキシ基、ジ-ｎ-ペンチルオキシボリルオキシ基、ジ-ｎ-ヘキシルオキシボリルオキシ基；ジ（フルオロメチルオキシ）ボリルオキシ基、ジ（フルオロエチルオキシ）ボリルオキシ基、ジ（フルオロ-ｎ-プロピルオキシ）ボリルオキシ基、ジ（フルオロ-ｎ-ブチルオキシ）ボリルオキシ基、ジ（フルオロ-ｎ-ペンチルオキシ）ボリルオキシ基、ジ（フルオロ-ｎ-ヘキシルオキシ）ボリルオキシ基、ジ（クロロメチルオキシ）ボリルオキシ基、ジ（クロロエチルオキシ）ボリルオキシ基、ジ（クロロ-ｎ-プロピルオキシ）ボリルオキシ基、ジ（クロロ-ｎ-ブチルオキシ）ボリルオキシ基、ジ（クロロ-ｎ-ペンチルオキシ）ボリルオキシ基、ジ（クロロ-ｎ-ヘキシルオキシ）ボリルオキシ基、ジ（ブロモメチルオキシ）ボリルオキシ基、ジ（ブロモエチルオキシ）ボリルオキシ基、ジ（ブロモ-ｎ-プロピルオキシ）ボリルオキシ基、ジ（ブロモ-ｎ-ブチルオキシ）ボリルオキシ基、ジ（ブロモ-ｎ-ペンチルオキシ）ボリルオキシ基、ジ（ブロモ-ｎ-ヘキシルオキシ）ボリルオキシ基、ジ（ヨードメチルオキシ）ボリルオキシ基、ジ（ヨードエチルオキシ）ボリルオキシ基、ジ（ヨード-ｎ-プロピルオキシ）ボリルオキシ基、ジ（ヨード-ｎ-ブチルオキシ）ボリルオキシ基、ジ（ヨード-ｎ-ペンチルオキシ）ボリルオキシ基、ジ（ヨード-ｎ-ヘキシルオキシ）ボリルオキシ基、ジ（トリフルオロメチルオキシ）ボリルオキシ基、ジ（ペンタフルオロエチルオキシ）ボリルオキシ基；ジ（メトキシエチルオキシ）ボリルオキシ基、ジ（メトキシ-ｎ-プロピルオキシ）ボリルオキシ基、ジ（メトキシイソプロピルオキシ）ボリルオキシ基、ジ（エトキシエチルオキシ）ボリルオキシ基、ジ（エトキシ-ｎ-プロピルオキシ）ボリルオキシ基、ジ（エトキシイソプロピルオキシ）ボリルオキシ基、ジ（ｎ-プロポキシエチルオキシ）ボリルオキシ基、ジ（ｎ-プロポキシ-ｎ-プロピルオキシ）ボリルオキシ基、ジ（n-プロポキシイソプロピルオキシ）ボリルオキシ基、ジ（イソプロポキシエチルオキシ）ボリルオキシ基、ジ（イソプロポキシ-ｎ-プロピルオキシ）ボリルオキシ基、ジ（イソプロポキシイソプロピルオキシ）ボリルオキシ基、ジ（Ｎ−ブトキシエチルオキシ）ボリルオキシ基、ジ（Ｎ−ブトキシ-ｎ-プロピルオキシ）ボリルオキシ基、ジ（ｎ-ブトキシイソプロピルオキシ）ボリルオキシ基、ジ（フェニルオキシ）ボリルオキシ基、ジ（ナフチルオキシ）ボリルオキシ基、ジ（ベンジルオキシ）ボリルオキシ基、ジ（フェニルエチルオキシ）ボリルオキシ基、ジ（フェニルプロピルオキシ）ボリルオキシ基、ジ（ナフチルメチルオキシ）ボリルオキシ基等が挙げられる。
【００７９】
A１及びA２における−O−P(=O)(OR5)2としては、例えばジメチルホスホノオキシ基、ジエチルホスホノオキシ基、ジプロピルホスホノオキシ基、ジブチルホスホノオキシ基、ジ-tert-ブチルホスホノオキシ基、ジペンチルホスホノオキシ基、ジヘキシルホスホノオキシ基；ジ(フルオロメチル)ホスホノオキシ基、ジ(フルオロエチル)ホスホノオキシ基、ジ(フルオロ-ｎ-プロピル)ホスホノオキシ基、ジ(フルオロ-ｎ-ブチル)ホスホノオキシ基、ジ(フルオロ-ｎ-ペンチル)ホスホノオキシ基、ジ(フルオロ-ｎ-ヘキシル)ホスホノオキシ基、ジ(クロロメチル)ホスホノオキシ基、ジ(クロロエチル)ホスホノオキシ基、ジ(クロロ-ｎ-プロピル)ホスホノオキシ基、ジ(クロロ-ｎ-ブチルホスホノ-オキシ基、ジ(クロロ-ｎ-ペンチル)ホスホノオキシ基、ジ(クロロ-ｎ-ヘキシル)ホスホノオキシ基、ジ(ブロモメチル)ホスホノオキシ基、ジ(ブロモエチル)ホスホノオキシ基、ジ(ブロモ-ｎ-プロピル)ホスホノオキシ基、ジ(ブロモ-ｎ-ブチル)ホスホノオキシ基、ジ(ブロモ-ｎ-ペンチル)ホスホノオキシ基、ジ(ブロモ-ｎ-ヘキシル)ホスホノオキシ基、ジ(ヨードメチル)ホスホノオキシ基、ジ(ヨードエチル)ホスホノオキシ基、ジ(ヨード-ｎ-プロピル)ホスホノオキシ基、ジ(ヨード-ｎ-ブチル)ホスホノオキシ基、ジ(ヨード-ｎ-ペンチル)ホスホノオキシ基、ジ(ヨード-ｎ-ヘキシル)ホスホノオキシ基、ジ(トリフルオロメチル)ホスホノオキシ基、ジ(ペンタフルオロエチル-ホスホノオキシ基；ジ（メトキシ-n-プロピル）ホスホノオキシ基、ジ（メトキシイソプロピル）ホスホノオキシ基、ジ（エトキシエチル）ホスホノオキシ基、ジ（エトキシ-n-プロピル）ホスホノオキシ基、ジ（エトキシイソプロピル）ホスホノオキシ基、ジ（n-プロポキシエチル）ホスホノオキシ基、ジ（n-プロポキシ-n-プロピル）ホスホノオキシ基、ジ（n-プロポキシイソプロピル）ホスホノオキシ基、ジ（イソプロポキシエチル）ホスホノオキシ基、ジ（イソプロポキシ-n-プロピル）ホスホノオキシ基、ジ（イソプロポキシイソプロピル）ホスホノオキシ基、ジ（n-ブトキシエチル）ホスホノオキシ基、ジ（n-ブトキシ-n-プロピル）ホスホノオキシ基、ジ（n-ブトキシイソプロピル）ホスホノオキシ基、ジフェニルホスホノオキシ基、ジナフチルホスホノオキシ基、ジベンジルホスホノオキシ基、ジ（フェニルエチル)ホスホノオキシ基、ジ(フェニルプロピル)ホスホノオキシ基、ジ(ナフチルメチル)ホスホノオキシ基等が挙げられる。
【００８０】
中でも、ジメチルホスホノオキシ基、ジエチルホスホノオキシ基、ジ-ｎ-プロピルホスホノオキシ基、ジイソプロピルホスホノオキシ基、ジ-ｎ-ブチルホスホノオキシ基、ジイソブチルホスホノオキシ基、ジ-ｓｅｃ-ブチルホスホノオキシ基、ジ-tert-ブチルホスホノオキシ基、ジ-ｎ-ペンチルホスホノオキシ基、ジイソペンチルホスホノオキシ基、ジ-ｓｅｃ-ペンチルホスホノオキシ基、ジ-tert-ペンチルホスホノオキシ基、ジネオペンチルホスホノオキシ基、ジ-ｎ-ヘキシルホスホノオキシ基、ジイソヘキシルホスホノオキシ基、ジ-sec-ヘキシルホスホノオキシ基、ジ-tert-ヘキシルホスホノオキシ基、ジ(3-メチルペンチル)ホスホノオキシ基、ジ(2-メチルペンチル)ホスホノオキシ基、ジ（1,2-ジメチルブチル）ホスホノオキシ基、ジ(シクロプロピル)ホスホノオキシ基、ジ(シクロペンチル)ホスホノオキシ基、ジ(シクロヘキシル)ホスホノオキシ基、ジ(メトキシエチル)ホスホノオキシ基、ジ(メトキシ-n-プロピル)ホスホノオキシ基、ジ(メトキシイソプロピル)ホスホノオキシ基、ジ(エトキシエチル)ホスホノオキシ基、ジ(エトキシ-n-プロピル)ホスホノオキシ基、ジ(エトキシイソプロピル)ホスホノオキシ基、ジ(n-プロポキシエチル)ホスホノオキシ基、ジ(n-プロポキシ-n-プロピル)ホスホノオキシ基、ジ(n-プロポキシイソプロピル)ホスホノオキシ基、ジ(イソプロポキシエチル)ホスホノオキシ基、ジ(イソプロポキシ-n-プロピル)ホスホノオキシ基、ジ(イソプロポキシイソプロピル)ホスホノオキシ基、ジ(n-ブトキシエチル)ホスホノオキシ基、ジ(n-ブトキシ-n-プロピル)ホスホノオキシ基、ジ(n-ブトキシイソプロピル)ホスホノオキシ基等が好ましく、ジ(メトキシエチル)ホスホノオキシ基、ジ(メトキシ-n-プロピル)ホスホノオキシ基、ジ(メトキシイソプロピル)ホスホノオキシ基、ジ(エトキシエチル)ホスホノオキシ基、ジ(エトキシ-n-プロピル)ホスホノオキシ基、ジ(エトキシイソプロピル)ホスホノオキシ基、ジ(n-プロポキシエチル)ホスホノオキシ基、ジ(n-プロポキシ-n-プロピル)ホスホノオキシ基、ジ(n-プロポキシイソプロピル)ホスホノオキシ基、ジ(イソプロポキシエチル)ホスホノオキシ基、ジ(イソプロポキシ-n-プロピル)ホスホノオキシ基、ジ(イソプロポキシイソプロピル)ホスホノオキシ基、ジ(n-ブトキシエチル)ホスホノオキシ基、ジ(n-ブトキシ-n-プロピル)ホスホノオキシ基、ジ(n-ブトキシイソプロピル)ホスホノオキシ基等がより好ましい。
【００８１】
A１及びA２における単環複素環基としては、5員環又は6員環のものが好ましく、具体的には、ピロリジン、イミダゾリジン、ピラゾリジン、ピペラジン、ピペリジン、モルホリン、テトラヒドロフラン、テトラヒドロピラン、テトラヒドロチオフェン、テトラヒドロチオピラン、スルホラン、ペンタメチレンスルホン等の飽和複素環由来の基、例えばピロール、ピロリン、イミダゾール、イミダゾリン、ピラゾール、ピラゾリン、ピリミジン、ピラジン、トリアゾール、オキサゾール、チアゾール、イソチアゾール、フラン、ピラン、チオフェン等の不飽和複素環由来の基等が挙げられる。
【００８２】
A１及びA２における環状アセタール由来の基としては、例えば炭素数３〜６のものが挙げられ、具体的には例えばジオキソラニル基、ジオキサニル基が挙げられ、ジオキソラニル基が好ましい。
【００８３】
A１及びA２における環状炭酸エステル由来の基としては、炭酸ビニレン由来の基、炭酸エチレン（1,3-ジオキソラン-2-オン）由来の基、炭酸プロピレン由来の基等が挙げられ、炭酸エチレン由来の基が好ましい。
【００８４】
A１及びA２における環状カルボン酸エステル由来の基としては、例えば炭素数３〜９のラクトン化合物由来の基が挙げられ、具体的には、例えばγ-ブチロラクトン、γ-バレロラクトン、γ-カプロラクトン、ε-カプロラクトン由来の基が挙げられる。
【００８５】
A１とA２は、ｎが０の場合、A１とA２とで環状構造を形成してもよく、ｎが１〜６の場合、A１とA２とその間の炭素とで環状構造を形成してもよい。該環状構造としては、例えば、炭素数４〜７個のシクロアルカン環や環中に酸素原子、窒素原子、硫黄原子等を有する５〜７員の複素環等が挙げられ、これらは置換基としてオキソ基を有していてもよい。当該シクロアルカン環の具体例としては、シクロブチル環、シクロペンチル環、シクロヘキシル環、シクロヘプチル環等が挙げられ、当該複素環の具体例としては、ピロリジン環、ピペリジン環、ヘキサメチレンイミン環、オキソラン環、オキサン環、ヘキサメチレンオキシド環、チオラン環、チアン環、ヘキサメチレンスルフィド環等が挙げられる。上記環状構造の好ましい具体例としては、１，２-シクロペンタンジオン、１，３-シクロペンタンジオン、１，２-シクロヘキサンジオン、１，３-シクロヘキサンジオン、１，４-シクロヘキサンジオン等が挙げられる。
【００８６】
A１とR１は、ｎが１〜６の場合、A１と、A１とR１に結合する炭素と、その炭素に結合するR１とで環状構造を形成してもよい。該環状構造としては、例えば、炭素数４〜７個のシクロアルカン環や環中に酸素原子、窒素原子、硫黄原子等を有する５〜７員の複素環等が挙げられ、これらは置換基としてオキソ基を有していてもよい。当該シクロアルカン環及び複素環の具体例は、上記A１とA２で形成される環状構造におけるこれらと同じものが挙げられる。該A１とR１とで形成される環状構造の好ましい具体例としては、例えばシクロペンタノン、シクロヘキサノン等が挙げられ、シクロヘキサノンが特に好ましい。また、このような環を形成する場合、ｎは１が好ましい。
【００８７】
A１及びA２の好ましい具体例としては、−C(=O)−R3、−O−R5、−C(=O)−OR3、−O−P(=O)(OR5)2、−CN等が好ましく、−C(=O)−R3、−O−R5、−C(=O)−OR3等がより好ましい。具体的には、メチルカルボニル基、エチルカルボニル基、ｎ-プロピルカルボニル基、イソプロピルカルボニル基、ｎ-ブチルカルボニル基、イソブチルカルボニル基、ｓｅｃ-ブチルカルボニル基、tert-ブチルカルボニル基、ｎ-ペンチルカルボニル基、イソペンチルカルボニル基、ｓｅｃ-ペンチルカルボニル基、tert-ペンチルカルボニル基、ネオペンチルカルボニル基、ｎ-ヘキシルカルボニル基、イソヘキシルカルボニル基、sec-ヘキシルカルボニル基、tert-ヘキシルカルボニル基、3-メチルペンチルカルボニル基、2-メチルペンチルカルボニル基、1,2-ジメチルブチルカルボニル基、シクロプロピルカルボニル基、シクロペンチルカルボニル基、シクロヘキシルカルボニル基、トリフルオロメチルカルボニル基；メトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、ネオペンチルオキシ基、n-ヘキシルオキシ基、イソヘキシルオキシ基、sec-ヘキシルオキシ基、tert-ヘキシルオキシ基、ネオヘキシルオキシ基、シクロプロポキシ基、シクロペンチルオキシ基、シクロヘキシルオキシ基；カルボキシル基、メトキシカルボニル基、エトキシカルボニル基、n-プロポキシカルボニル基、イソプロポキシカルボニル基、n-ブトキシカルボニル基、イソブトキシカルボニル基、sec-ブトキシカルボニル基、tert-ブトキシカルボニル基、n-ペンチルオキシカルボニル基、イソペンチルオキシカルボニル基、sec-ペンチルオキシカルボニル基、tert-ペンチルオキシカルボニル基、ネオペンチルオキシカルボニル基、n-ヘキシルオキシカルボニル基、イソヘキシルオキシカルボニル基、sec-ヘキシルオキシカルボニル基、tert-ヘキシルオキシカルボニル基、ネオヘキシルオキシカルボニル基、シクロプロポキシカルボニル基、シクロペンチルオキシカルボニル基、シクロヘキシルオキシカルボニル基；ジメチルホスホノオキシ基、ジエチルホスホノオキシ基、ジ-ｎ-プロピルホスホノオキシ基、ジイソプロピルホスホノオキシ基、ジ-ｎ-ブチルホスホノオキシ基、ジイソブチルホスホノオキシ基、ジ-ｓｅｃ-ブチルホスホノオキシ基、ジ-tert-ブチルホスホノオキシ基、ジ-ｎ-ペンチルホスホノオキシ基、ジイソペンチルホスホノオキシ基、ジ-ｓｅｃ-ペンチルホスホノオキシ基、ジ-tert-ペンチルホスホノオキシ基、ジネオペンチルホスホノオキシ基、ジ-ｎ-ヘキシルホスホノオキシ基、ジイソヘキシルホスホノオキシ基、ジ-sec-ヘキシルホスホノオキシ基、ジ-tert-ヘキシルホスホノオキシ基、ジ(3-メチルペンチル)ホスホノオキシ基、ジ(2-メチルペンチル)ホスホノオキシ基、ジ（1,2-ジメチルブチル）ホスホノオキシ基、ジ(シクロプロピル)ホスホノオキシ基、ジ(シクロペンチル)ホスホノオキシ基、ジ(シクロヘキシル)ホスホノオキシ基、ジ(メトキシエチル)ホスホノオキシ基、ジ(メトキシ-n-プロピル)ホスホノオキシ基、ジ(メトキシイソプロピル)ホスホノオキシ基、ジ(エトキシエチル)ホスホノオキシ基、ジ(エトキシ-n-プロピル)ホスホノオキシ���、ジ(エトキシイソプロピル)ホスホノオキシ基、ジ(n-プロポキシエチル)ホスホノオキシ基、ジ(n-プロポキシ-n-プロピル)ホスホノオキシ基、ジ(n-プロポキシイソプロピル)ホスホノオキシ基、ジ(イソプロポキシエチル)ホスホノオキシ基、ジ(イソプロポキシ-n-プロピル)ホスホノオキシ基、ジ(イソプロポキシイソプロピル)ホスホノオキシ基、ジ(n-ブトキシエチル)ホスホノオキシ基、ジ(n-ブトキシ-n-プロピル)ホスホノオキシ基、ジ(n-ブトキシイソプロピル)ホスホノオキシ基；シアノ基等が挙げられ、中でも、メチルカルボニル基、エチルカルボニル基、Ｎ−プロピルカルボニル基、Ｎ−ブチルカルボニル基、tert-ブチルカルボニル基；メトキシ基、エトキシ基、n-プロポキシ基、n-ブトキシ基、tert-ブトキシ基；メトキシカルボニル基、エトキシカルボニル基、n-プロポキシカルボニル基、n-ブトキシカルボニル基、tert-ブトキシカルボニル基；ジ(メトキシエチル)ホスホノオキシ基、ジ(メトキシ-n-プロピル)ホスホノオキシ基、ジ(メトキシイソプロピル)ホスホノオキシ基、ジ(エトキシエチル)ホスホノオキシ基、ジ(エトキシ-n-プロピル)ホスホノオキシ基、ジ(エトキシイソプロピル)ホスホノオキシ基、ジ(n-プロポキシエチル)ホスホノオキシ基、ジ(n-プロポキシ-n-プロピル)ホスホノオキシ基、ジ(n-プロポキシイソプロピル)ホスホノオキシ基、ジ(イソプロポキシエチル)ホスホノオキシ基、ジ(イソプロポキシ-n-プロピル)ホスホノオキシ基、ジ(イソプロポキシイソプロピル)ホスホノオキシ基、ジ(n-ブトキシエチル)ホスホノオキシ基、ジ(n-ブトキシ-n-プロピル)ホスホノオキシ基、ジ(n-ブトキシイソプロピル)ホスホノオキシ基；シアノ基等が好ましい。
【００８８】
中でも、メチルカルボニル基、エチルカルボニル基、Ｎ−プロピルカルボニル基、イソプロピルカルボニル基、ｎ-ブチルカルボニル基、イソブチルカルボニル基、ｓｅｃ-ブチルカルボニル基、tert-ブチルカルボニル基、ｎ-ペンチルカルボニル基、イソペンチルカルボニル基、ｓｅｃ-ペンチルカルボニル基、tert-ペンチルカルボニル基、ネオペンチルカルボニル基、ｎ-ヘキシルカルボニル基、イソヘキシルカルボニル基、sec-ヘキシルカルボニル基、tert-ヘキシルカルボニル基、3-メチルペンチルカルボニル基、2-メチルペンチルカルボニル基、1,2-ジメチルブチルカルボニル基、シクロプロピルカルボニル基、シクロペンチルカルボニル基、シクロヘキシルカルボニル基、トリフルオロメチルカルボニル基；メトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、ネオペンチルオキシ基、n-ヘキシルオキシ基、イソヘキシルオキシ基、sec-ヘキシルオキシ基、tert-ヘキシルオキシ基、ネオヘキシルオキシ基、シクロプロポキシ基、シクロペンチルオキシ基、シクロヘキシルオキシ基；カルボキシル基、メトキシカルボニル基、エトキシカルボニル基、n-プロポキシカルボニル基、イソプロポキシカルボニル基、n-ブトキシカルボニル基、イソブトキシカルボニル基、sec-ブトキシカルボニル基、tert-ブトキシカルボニル基、n-ペンチルオキシカルボニル基、イソペンチルオキシカルボニル基、sec-ペンチルオキシカルボニル基、tert-ペンチルオキシカルボニル基、ネオペンチルオキシカルボニル基、n-ヘキシルオキシカルボニル基、イソヘキシルオキシカルボニル基、sec-ヘキシルオキシカルボニル基、tert-ヘキシルオキシカルボニル基、ネオヘキシルオキシカルボニル基、シクロプロポキシカルボニル基、シクロペンチルオキシカルボニル基、シクロヘキシルオキシカルボニル基等が好ましい。
【００８９】
一般式（I）で示される化合物の好ましい具体例としては、例えば下記一般式（I-I）
2014115784.tif 000007
［式中、nは上記と同じ。n個のR11及びn個のR21はそれぞれ独立して、水素原子、炭素数１〜６のアルキル基を表し、A11及びA21はそれぞれ独立して、−C(=O)−R31、−O−R51、−C(=O)−OR31、−O−P(=O)(OR51)2、−CNを表し（上記R31は、水素原子、炭素数１〜６のアルキル基を表し、R51は、炭素数１〜６のアルキル基をそれぞれ表す）、A11とR11とその間の炭素とで環状構造を形成してもよい。］で示されるものが挙げられる。
【００９０】
R11、R21、R31又はR51における炭素数１〜６のアルキル基としては、それぞれ上記R1、R2、R3又はR5における炭素数１〜６のアルキル基と同じものが挙げられ、好ましいものも同じである。
【００９１】
A11及びA21の具体例は、上記A１及びA２の好ましい具体例と同じものが挙げられ、好ましいものも同じである。
【００９２】
A11とR11は、ｎが１〜６の場合、A11と、A11とR11に結合する炭素と、その炭素に結合するR11とで環状構造を形成してもよい。該環状構造としては、例えば、炭素数４〜７個のシクロアルカン環や環中に酸素原子、窒素原子、硫黄原子等を有する５〜７員の複素環等が挙げられ、これらは置換基としてオキソ基を有していてもよい。当該シクロアルカン環の具体例としては、シクロブチル環、シクロペンチル環、シクロヘキシル環、シクロヘプチル環等が挙げられ、当該複素環の具体例としては、ピロリジン環、ピペリジン環、ヘキサメチレンイミン環、オキソラン環、オキサン環、ヘキサメチレンオキシド環、チオラン環、チアン環、ヘキサメチレンスルフィド環等が挙げられる。上記環状構造の好ましい具体例としては、シクロペンタノン、シクロヘキサノン等が挙げられ、シクロヘキサノンが特に好ましい。また、このような環を形成する場合、ｎは１が好ましい。
【００９３】
上記一般式（I-I）における、A11、A21、ｎ、R11及びR21の好ましい組合せとしては、例えば下記表１記載のものが挙げられる。
【００９４】
【表１】
2014115784.tif 000008
2014115784.tif 000009
【００９５】
３．本発明に係る有機溶媒
本発明の電解液においては、上記本発明に係る支持電解質、及び、上記一般式(I)で示される化合物以外に、更に、有機溶媒を添加してもよい。該有機溶媒は、上記一般式(I)で示される化合物の粘度が高い場合等に用いるのが好ましい。本発明の電解液においては、本発明に係る有機溶媒を添加すると、より高い電流密度を示すことが可能となるため、有機溶媒を含むものが好ましい。
【００９６】
該有機溶媒としては、一般式（I）で示される化合物以外の有機溶媒であって、例えばエーテル系溶媒、アルコール系溶媒、カーボネート系溶媒、エステル系溶媒、ニトリル系溶媒、スルホン系溶媒、ハロゲン系溶媒、炭化水素系溶媒、イオン液体（常温溶融塩）から選ばれる少なくとも一種以上からなるものが挙げられる。該エーテル系溶媒としては例えば、ジエチルエーテル、テトラヒドロフラン、２−メチルテトラヒドロフラン、ジイソプロピルエーテル、１，２−ジメトキシエタン、ジエチレングリコールジメチルエーテル、トリエチレングリコールジメチルエーテル等が挙げられ、アルコール系溶媒としては例えば、メタノール、エタノール、１−プロパノール、２−プロパノール、１−ブタノール、２−ブタノール、１−ペンタノール、シクロペンタノール、１−ヘキサノール、シクロヘキサノール等が挙げられ、カーボネート系溶媒としては例えば、炭酸ジメチル、炭酸ジエチル、炭酸エチルメチル、炭酸プロピレン等が挙げられ、エステル系溶媒としては例えば、ぎ酸メチル、ぎ酸エチル、ぎ酸ブチル、酢酸メチル、酢酸エチル、酢酸ブチル、プロピオン酸メチル、プロピオン酸エチル、プロピオン酸ブチル、ブチロラクトン等が挙げられ、ニトリル系溶媒としては例えば、アセトニトリル、プロピオニトリル、ブチロニトリル、スクシノニトリル、ピメロニトリル等が挙げられ、スルホン系溶媒としては例えば、ジメチルスルホン、ジエチルスルホン、スルホラン、ジプロピルスルホン等が挙げられ、ハロゲン系溶媒としては例えば、ジクロロメタン、クロロホルム、四塩化炭素、１，２−ジクロロエタン、クロロベンゼン等が挙げられ、炭化水素系溶媒としては例えば、n−ペンタン、シクロペンタン、n−ヘキサン、シクロヘキサン、n−ヘプタン、n−オクタン、イソオクタン、ベンゼン、トルエン、キシレン等が挙げられ、イオン液体（常温溶融塩）としては、１−エチル−３−メチルイミダゾリウムテトラフルオロボレート、１−エチル−３−メチルイミダゾリウムヘキサフルオロホスフェート、１−エチル−３−メチルイミダゾリウムトリフルオロメタンスルホナート、１−エチル−３−メチルイミダゾリウムビス（トリフルオロメタンスルホニル）イミド、１−ブチル−３−メチルイミダゾリウムテトラフルオロボレート、１−ブチル−３−メチルイミダゾリウムヘキサフルオロホスフェート、１−ブチル−３−メチルイミダゾリウムトリフルオロメタンスルホナート、１−ブチル−３−メチルイミダゾリウムビス（トリフルオロメタンスルホニル）イミド、１−エチル−１−メチルピロリジニウムヘキサフルオロホスフェート、１−メチル−１−プロピルピロリジニウムビス（トリフルオロメタンスルホニル）イミド、１−メチル−１−プロピルピペリジニウムビス（トリフルオロメタンスルホニル）イミド、１−ブチル−１−メチルピロリジニウムテトラフルオロボレート、１−ブチル−１−メチルピロリジニウムビス（トリフルオロメタンスルホニル）イミド、テトラエチルアンモニウムトリフルオロメタンスルホネート等が挙げられる。上記有機溶媒の中でも、エーテル系溶媒、アルコール系溶媒、カーボネート系溶媒、エステル系溶媒、ニトリル系溶媒、イオン液体等が好ましく、その中でも、���メトキシエタン、２−メチルテトラヒドロフラン、ジエチレングリコールジメチルエーテル、炭酸プロピレン、アセトニトリル、ブチロラクトン、エタノール、酢酸エチル、プロピオニトリル、１−エチル−３−メチルイミダゾリウムトリフルオロメタンスルホネート、テトラエチルアンモニウムトリフルオロメタンスルホネート等がより好ましく、アセトニトリル、プロピオニトリル、１−エチル−３−メチルイミダゾリウムトリフルオロメタンスルホネート、テトラエチルアンモニウムトリフルオロメタンスルホネートが特に好ましい。
【００９７】
上記有機溶媒を使用する場合、その使用量は、目的に合わせて、電解液の粘度を低下させる量であればよい。有機溶媒の使用量は、好ましくは電解液中９０v/v％以下であり、より好ましくは８０v/v％以下であればよい。
【００９８】
４．本発明の電解液
本発明の電解液は、上記マグネシウム塩からなる支持電解質及び上記一般式(I)で示される化合物を少なくとも１種以上含むものであり、要すれば更に本発明に係る有機溶媒を含むものである。
【００９９】
本発明の電解液は、通常この分野で用いられる皮膜形成剤、過充電防止剤、脱酸剤、脱水剤、難燃剤等の添加剤を含んでいてもよい。
【０１００】
本発明の電解液中の支持電解質の濃度は、通常０．１〜５．０mol/L、好ましくは０．１〜３．０mol/L、より好ましくは０．５〜３．０mol/Lである。
【０１０１】
本発明の電解液中の一般式(I)で示される化合物の量は、支持電解質１molに対して下限が通常２mol、好ましくは５molであり、上限が通常３０mol、好ましくは２０molである。
【０１０２】
本発明の電解液が有機溶媒を含む場合、有機溶媒と一般式(I)で示される化合物の容量比率は、通常１：９９〜９０：１０であり、好ましくは１：９９〜５０：５０である。
【０１０３】
５．電解液の調製方法
本発明の電解液の調製方法は、上記一般式(I)で示される化合物、又は上記一般式(I)で示される化合物及び上記有機溶媒の混合溶液に、本発明に係る支持電解質を上記濃度となるように溶解すればよい。具体的には、通常２０〜１２０℃、好ましくは５０〜９０℃、より好ましくは６０〜８０℃で、通常１〜２０時間、好ましくは１〜１０時間、より好ましくは５〜１０時間接触させて溶解することによりなされる。尚、溶解後、脱水処理に付すのが好ましく、該脱水処理は、例えばモレキュラーシーブ等の脱水剤を例えば電解液２０ｍＬに０．５〜１０ｇ添加することによりなされればよい。
【０１０４】
６．錯体から調製される電解液
本発明の電解液中のマグネシウム塩からなる支持電解質は、一般式(I)で示される化合物と結合してマグネシウム錯体を形成していると考えられる。そのため、本発明の電解液は、予めこのようなマグネシウム錯体（以下、本発明に係るマグネシウム錯体と略記する場合がある）を調製し、該本発明に係る錯体を上記本発明に係る有機溶媒に溶解することにより電解液を調製してもよい。本発明に係る錯体を用いて電解液を調製する場合には、例えば錯体の濃度が、上記の本発明の電解液中の支持電解質の濃度範囲と同じとなるように、本発明に係る化合物、本発明に係る有機溶媒又はその混合溶液に溶解すればよい。
【０１０５】
該錯体としては、一般式(II)で示されるマグネシウム塩１分子に２分子の一般式(I)が配位されているものであればよく、具体的には、下記一般式（V）で示される錯体
【０１０６】
2014115784.tif 000010
（式中、Mg、X、ｑ、A1、A2、ｎ、R1及びR2は上記と同じ。但し、A1とマグネシウムイオン及びA2とマグネシウムイオンの配位結合は、A1及びA2中の酸素原子、硫黄原子又は窒素原子との結合を表す。）が挙げられる。
【０１０７】
上記一般式(V)で示される錯体中のX、ｑ、A1、A2、ｎ、R1、R2の具体例は、上記１.支持電解質及び２.化合物の項で記載したものと同じものが挙げられ、好ましいものも同じである。
【０１０８】
一般式(V)で示される錯体の好ましい具体例としては、下記一般式(V-I)で示される錯体
【０１０９】
2014115784.tif 000011
（式中、Mg、X、ｑ、A11、A21、ｎ、R11及びR21は上記と同じ。但し、A11とマグネシウムイオン及びA21とマグネシウムイオンの配位結合は、A11及びA21中の酸素原子、硫黄原子又は窒素原子との結合を表す。）が挙げられる。
【０１１０】
一般式(V-I)で示される錯体における、X、ｑ、A11、A21、ｎ、R11及びR21の好ましい組合せとしては、上記表１のA11、A21、ｎ、R11及びR21の組合せと下記X、ｑの組合せを適宜組みあわせたものが挙げられる。
【０１１１】
【表２】
2014115784.tif 000012
【０１１２】
上記錯体の調製方法としては、例えば本発明に係る支持電解質１molに対して上記一般式(I)で示される化合物を２〜１０当量、好ましくは５〜１０当量添加し、通常２０〜１２０℃、好ましくは５０〜９０℃、より好ましくは６０〜８０℃、通常１〜２０時間、好ましくは１〜１０時間、より好ましくは５〜１０時間反応させればよい。なお、その溶解度に応じて、一般式(I)で示される化合物を過剰量添加してもよく、溶媒として上記本発明に係る有機溶媒を更に添加してもよい。溶解後、要すれば濃縮する等して溶媒を除去した後に、また要すれば適当な貧溶媒を加えて錯体を析出させればよい。
【０１１３】
電気化学デバイス
本発明の電解液は、負極活物質がマグネシウムを含有するものである電気化学デバイス、又は電極へのマグネシウムイオンのインターカレーション（吸蔵、放出）により電気二重層を形成しうる電気化学デバイスの電解液として用いることができる。該電気化学デバイスとしては、二次電池、電気二重層キャパシタ等が挙げられ、中でも二次電池が好ましい。
【０１１４】
本発明の電解液を用いた電気化学デバイスとしては、上述の通り負極活物質がマグネシウムを含有すればよいが、その構成は、上記本発明の電解液、正極、負極、及びセパレータからなる。
【０１１５】
正極としては、マグネシウムイオンのインターカレーションが可能な遷移金属酸化物であれば特に限定されないが、例えば非特許文献３に記載のものであれば全て用いることができる。
【０１１６】
負極としては、その活物質がマグネシウムを含有するものであって、マグネシウムイオンの溶解析出が可能なもの、あるいはマグネシウムイオンのインターカレーションが可能なものであれば特に限定されないが、例えば金属マグネシウム、マグネシウム合金、カーボン材料等が挙げられる。
【０１１７】
セパレータとしては、正極と負極とを電気的に絶縁し、且つマグネシウムイオンが透過可能なものであればよく、具体的には、例えば多孔性ポリオレフィンフィルム等の微多孔性高分子フィルムが挙げられる。多孔性ポリオレフィンフィルムの具体例としては、例えば多孔性ポリエチレンフィルム単独、又は多孔性ポリエチレンフィルムと多孔性ポリプロピレンフィルムとを重ね合わせて複層フィルムとしたもの等が挙げられる。
【０１１８】
以下に実施例及び比較例を挙げて本発明を更に具体的に説明するが、本発明はこれらにより何等限定されるものではない。
【実施例】
【０１１９】
実施例１  ビス（トリフルオロメタンスルホニル）イミドマグネシウム（Ｍｇ（ＴＦＳＩ）２）／アセチルアセトン溶液の調製
アルゴンガス雰囲気下、ビス（トリフルオロメタンスルホニル）イミドマグネシウム（Ｍｇ（ＴＦＳＩ）２）（キシダ化学社製）８．７８ｇとアセチルアセトン（和光純薬工業(株)製）２５ｍｌを反応器に入れて撹拌した。不溶物を吸引ろ過によりろ別した後に、母液にモレキュラーシーブ（ＭＳ３Ａ、和光純薬工業(株)製）を５０ｗｔ％添加して脱水処理し、Ｍｇ（ＴＦＳＩ）２を０．５Ｍ含有するアセチルアセトン溶液を調製した。該溶液を電解液１とした。【０１２０】
実施例２  Ｍｇ（ＴＦＳＩ）２／アセチルアセトン：アセトニトリル（１：１）混合溶液の調製
溶媒として、実施例１のアセチルアセトン２５ｍｌの代わりにアセチルアセトン（和光純薬工業(株)製）１２．５ｍｌとアセトニトリル（和光純薬工業(株)製）１２．５ｍｌの混合溶媒を用いた以外は実施例１と同様に処理して、Ｍｇ（ＴＦＳＩ）２を０．５Ｍ含有するアセチルアセトン：アセトニトリル混合溶液を調製した。該溶液を電解液２とした。【０１２１】
実施例３  Ｍｇ（ＴＦＳＩ）２／アセチルアセトン：プロピオニトリル（１：１）混合溶液の調製
溶媒として、実施例１のアセチルアセトン２５ｍｌの代わりにアセチルアセトン（和光純薬工業(株)製）１２．５ｍｌとプロピオニトリル（和光純薬工業(株)製）１２．５ｍｌの混合溶媒を用いた以外は実施例１と同様に処理して、Ｍｇ（ＴＦＳＩ）２を０．５Ｍ含有するアセチルアセトン：プロピオニトリル混合溶液を調製した。該溶液を電解液３とした。【０１２２】
実施例４  Ｍｇ（ＴＦＳＩ）２／１,１,１,５,５,５-ヘキサフルオロアセチルアセトン：アセトニトリル（１：１）混合溶液の調製
溶媒として、実施例１のアセチルアセトン２５ｍｌの代わりに１,１,１,５,５,５-ヘキサフルオロアセチルアセトン（和光純薬工業(株)製）１２．５ｍｌとアセトニトリル（和光純薬工業(株)製）１２．５ｍｌの混合溶媒を用いた以外は実施例１と同様に処理して、Ｍｇ（ＴＦＳＩ）２を０．５Ｍ含有する１,１,１,５,５,５-ヘキサフルオロアセチルアセトン：アセトニトリル混合溶液を調製した。該溶液を電解液４とした。【０１２３】
実施例５  Ｍｇ（ＴＦＳＩ）２／３−メチル−２，４−ペンタンジオン溶液の調製
溶媒として、実施例１のアセチルアセトン２５ｍｌの代わりに３−メチル−２，４−ペンタンジオン（和光純薬工業(株)製）２５ｍｌを用いた以外は実施例１と同様に処理して、Ｍｇ（ＴＦＳＩ）２を０．５Ｍ含有する３−メチル−２，４−ペンタンジオン溶液を調製した。該溶液を電解液５とした。【０１２４】
実施例６  Ｍｇ（ＴＦＳＩ）２／２−アセチルシクロヘキサノン溶液の調製
溶媒として、実施例１のアセチルアセトン２５ｍｌの代わりに２−アセチルシクロヘキサノン（和光純薬工業(株)製）２５ｍｌを用いた以外は実施例１と同様に処理して、Ｍｇ（ＴＦＳＩ）２を０．５Ｍ含有する２−アセチルシクロヘキサノン溶液を調製した。該溶液を電解液６とした。【０１２５】
実施例７  Ｍｇ（ＴＦＳＩ）２／３，３−ジメチル−２，４−ペンタンジオン溶液の調製
溶媒として、実施例１のアセチルアセトン２５ｍｌの代わりに３，３−ジメチル−２，４−ペンタンジオン（和光純薬工業(株)製）２５ｍｌを用いた以外は実施例１と同様に処理して、Ｍｇ（ＴＦＳＩ）２を０．５Ｍ含有する３，３−ジメチル−２，４−ペンタンジオン溶液を調製した。該溶液を電解液７とした。【０１２６】
実施例８  Ｍｇ（ＴＦＳＩ）２／２，３−ブタンジオン溶液の調製
溶媒として、実施例１のアセチルアセトン２５ｍｌの代わりに２，３−ブタンジオン（和光純薬工業(株)製）２５ｍｌを用いた以外は実施例１と同様に処理して、Ｍｇ（ＴＦＳＩ）２を０．５Ｍ含有する２，３−ブタンジオン溶液を調製した。該溶液を電解液８とした。【０１２７】
実施例９  Ｍｇ（ＴＦＳＩ）２／メトキシアセトン溶液の調製
溶媒として、実施例１のアセチルアセトン２５ｍｌの代わりにメトキシアセトン（和光純薬工業(株)製）２５ｍｌを用いた以外は実施例１と同様に処理して、Ｍｇ（ＴＦＳＩ）２を０．５Ｍ含有するメトキシアセトン溶液を調製した。該溶液を電解液９とした。【０１２８】
実施例１０  Ｍｇ（ＴＦＳＩ）２／ピルビン酸溶液の調製
溶媒として、実施例１のアセチルアセトン２５ｍｌの代わりにピルビン酸（和光純薬工業(株)製）２５ｍｌを用いた以外は実施例１と同様に処理して、Ｍｇ（ＴＦＳＩ）２を０．５Ｍ含有するピルビン酸溶液を調製した。該溶液を電解液１０とした。【０１２９】
実施例１１  Ｍｇ（ＴＦＳＩ）２／アセト酢酸エチル溶液の調製
溶媒として、実施例１のアセチルアセトン２５ｍｌの代わりにアセト酢酸エチル（和光純薬工業(株)製）２５ｍｌを用いた以外は実施例１と同様に処理して、Ｍｇ（ＴＦＳＩ）２を０．５Ｍ含有するアセト酢酸エチル溶液を調製した。該溶液を電解液１１とした。【０１３０】
実施例１２  Ｍｇ（ＴＦＳＩ）２／メトキシ酢酸メチル溶液の調製
溶媒として、実施例１のアセチルアセトン２５ｍｌの代わりにメトキシ酢酸メチル（和光純薬工業(株)製）２５ｍｌを用いた以外は実施例１と同様に処理して、Ｍｇ（ＴＦＳＩ）２を０．５Ｍ含有するメトキシ酢酸メチル溶液を調製した。該溶液を電解液１２とした。【０１３１】
実施例１３  Ｍｇ（ＴＦＳＩ）２／３−メトキシプロピオニトリル溶液の調製
溶媒として、実施例１のアセチルアセトン２５ｍｌの代わりに３−メトキシプロピオニトリル（和光純薬工業(株)製）２５ｍｌを用いた以外は実施例１と同様に処理して、Ｍｇ（ＴＦＳＩ）２を０．５Ｍ含有する３−メトキシプロピオニトリル溶液を調製した。該溶液を電解液１３とした。【０１３２】
実施例１４  Ｍｇ（ＴＦＳＩ）２／リン酸トリ（２−メトキシエチル）溶液の調製
溶媒として、実施例１のアセチルアセトン２５ｍｌの代わりにリン酸トリ（２−メトキシエチル）（和光純薬工業(株)製）２５ｍｌを用いた以外は実施例１と同様に処理して、Ｍｇ（ＴＦＳＩ）２を０．５Ｍ含有するリン酸トリ（２−メトキシエチル）溶液を調製した。該溶液を電解液１４とした。【０１３３】
実施例１５  Ｍｇ（ＴＦＳＩ）２／アジポニトリル溶液の調製
溶媒として、実施例１のアセチルアセトン２５ｍｌの代わりにアジポニトリル（和光純薬工業(株)製）２５ｍｌを用いた以外は実施例１と同様に処理して、Ｍｇ（ＴＦＳＩ）２を０．５Ｍ含有するアジポニトリル溶液を調製した。該溶液を電解液１５とした。【０１３４】
実施例１６  臭化マグネシウム（ＭｇＢｒ２）／メトキシアセトン溶液の調製
支持電解質として、実施例９のＭｇ（ＴＦＳＩ）２ ８．７８ｇの代わりにＭｇＢｒ２（和光純薬工業(株)製）２．７６ｇを用いた以外は実施例９と同様に処理して、ＭｇＢｒ２を０．１Ｍ含有するメトキシアセトン溶液を調製した。該溶液を電解液１６とした。【０１３５】
実施例１７  ＭｇＢｒ２／アセト酢酸エチル溶液の調製
支持電解質として、実施例１１のＭｇ（ＴＦＳＩ）２  ８．７８ｇの代わりにＭｇＢｒ２（和光純薬工業(株)製）２．７６ｇを用いた以外は実施例１１と同様に処理して、ＭｇＢｒ２を０．１Ｍ含有するアセト酢酸エチル溶液を調製した。該溶液を電解液１７とした。【０１３６】
実施例１８  ＭｇＢｒ２／メトキシ酢酸メチル溶液の調製
支持電解質として、実施例１２のＭｇ（ＴＦＳＩ）２  ８．７８ｇの代わりにＭｇＢｒ２（和光純薬工業(株)製）２．７６ｇを用いた以外は実施例１２と同様に処理して、ＭｇＢｒ２を０．１Ｍ含有するメトキシ酢酸メチル溶液を調製した。該溶液を電解液１８とした。【０１３７】
実施例１９  ＭｇＢｒ２／３−メトキシプロピオニトリル溶液の調製
支持電解質として、実施例１３のＭｇ（ＴＦＳＩ）２  ８．７８ｇの代わりにＭｇＢｒ２（和光純薬工業(株)製）２．７６ｇを用いた以外は実施例１３と同様に処理して、ＭｇＢｒ２を０．５Ｍ含有する３−メトキシプロピオニトリル溶液を調製した。該溶液を電解液１９とした。【０１３８】
実施例２０  ＭｇＢｒ２／リン酸トリ（２−メトキシエチル）溶液の調製
支持電解質として、実施例１４のＭｇ（ＴＦＳＩ）２  ８．７８ｇの代わりにＭｇＢｒ２（和光純薬工業(株)製）２．７６ｇを用いた以外は実施例１４と同様に処理して、ＭｇＢｒ２を０．３Ｍ含有するリン酸トリ（２−メトキシエチル）溶液を調製した。該溶液を電解液２０とした。【０１３９】
実施例２１  ＭｇＢｒ２／アジポニトリル溶液の調製
支持電解質として、実施例１５のＭｇ（ＴＦＳＩ）２  ８．７８ｇの代わりにＭｇＢｒ２（和光純薬工業(株)製）２．７６ｇを用いた以外は実施例１５と同様に処理して、ＭｇＢｒ２を０．１Ｍ含有するアジポニトリル溶液を調製した。該溶液を電解液２１とした。【０１４０】
実施例２２  トリフルオロメタンスルホン酸マグネシウム（Ｍｇ（ＯＴｆ）２）／リン酸トリ（２−メトキシエチル）溶液の調製
支持電解質として、実施例１４のＭｇ（ＴＦＳＩ）２  ８．７８ｇの代わりにＭｇ（ＯＴｆ）２（東京化成工業社製）４．８４ｇを用いた以外は実施例１４と同様に処理して、Ｍｇ（ＯＴｆ）２を０．１Ｍ含有するリン酸トリ（２−メトキシエチル）溶液を調製した。該溶液を電解液２２とした。【０１４１】
実施例２３  Ｍｇ（ＯＴｆ）２／アジポニトリル溶液の調製
支持電解質として、実施例１５のＭｇ（ＴＦＳＩ）２  ８．７８ｇの代わりにＭｇ（ＯＴｆ）２（東京化成工業社製）４．８４ｇを用いた以外は実施例１５と同様に処理して、Ｍｇ（ＯＴｆ）２を０．３Ｍ含有するリン酸トリ（２−メトキシエチル）溶液を調製した。該溶液を電解液２３とした。【０１４２】
実施例２４  Ｍｇ（ＯＴｆ）２／アセチルアセトン溶液の調製
支持電解質として、実施例１のＭｇ（ＴＦＳＩ）２  ８．７８ｇの代わりにＭｇ（ＯＴｆ）２（東京化成工業社製）４．８４ｇを用いた以外は実施例１と同様に処理して、Ｍｇ（ＯＴｆ）２を０．１Ｍ含有するアセチルアセトン溶液を調製した。該溶液を電解液２４とした。【０１４３】
上記実施例１〜２４で得た電解液の一覧を下記表３に示す。【０１４４】
【表３】
2014115784.tif 000013
【０１４５】
2014115784.tif 000014
【０１４６】
実施例２５  電解液１を用いたサイクリックボルタンメトリー（ＣＶ）測定
電解液１を用いてＣＶ測定を行い、電解液１の電気特性を調べた。
具体的には、３極式のビーカーセルを用い、作用極にマグネシウム（0.5ｃｍ2）、対極に白金、参照極にマグネシウムを使用した。また、ビーカーには電解液１を２ｍｌ加え、室温下（２０℃）、５ｍＶ／ｓの掃引速度にて、−１．５〜１Ｖの範囲の測定を行った。なお、掃引は２サイクル行った。該測定には、ＡＬＳモデル６００Ａ  電気化学アナライザー（ビーエーエス社製）を使用した。その結果を図１に示す。
図１中の横軸（Ｖ）は、参照極の電位を基準とした作用極の電位差を表し、縦軸（ｍＡ／ｃｍ２）は、各電位において観測された電流値を作用極の表面積で割った電流密度を表す。以下、ＣＶ測定の結果を示したグラフにおける縦軸及び横軸は、同じものを表す。
図１の結果より、０．３Ｖ付近から作用極からのマグネシウムの溶解に伴う酸化電流が見られ、１Ｖ付近の電流密度はおよそ１０．８ｍＡ／ｃｍ２であった。一方、−０．２Ｖ付近からは作用極におけるマグネシウムの析出に伴う還元電流が見られ、−１．５Ｖ付近の電流密度はおよそ−２２．６ｍＡ／ｃｍ２であった。よって、電解液１を用いることにより、マグネシウムの酸化還元反応が可逆的に起こり、且つ、高い電流密度を与えることが判った。さらに、２サイクル目以降の掃引においても、電流密度は低下しないことから、マグネシウムの溶解析出が繰り返し安定して進行することも判った。【０１４７】
実施例２６  電解液２を用いたサイクリックボルタンメトリー（ＣＶ）測定
電解液として電解液２を用いた以外は、実施例２５の方法と同様にして、ＣＶ測定を行った。その結果を図２に示す。
図２の結果から明らかなように、０．３Ｖ付近からＭｇの溶解に伴う酸化電流が見られ、１Ｖ付近の電流密度はおよそ５８．６ｍＡ／ｃｍ２であった。一方、−０．３Ｖ付近からはＭｇの析出に伴う還元電流が見られ、−１．５Ｖ付近の電流密度はおよそ−１７．１ｍＡ／ｃｍ２であった。よって、電解液２を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１４８】
実施例２７  電解液３を用いたサイクリックボルタンメトリー（ＣＶ）測定
電解液として電解液３を用いた以外は、実施例２５の方法と同様にして、ＣＶ測定を行った。その結果を図３に示す。
図３の結果から明らかなように、０．４Ｖ付近からＭｇの溶解に伴う酸化電流が見られ、１Ｖ付近の電流密度はおよそ２２．０ｍＡ／ｃｍ２であった。一方、−０．５Ｖ付近からはＭｇの析出に伴う還元電流が見られ、−１．５Ｖ付近の電流密度はおよそ−１９．２ｍＡ／ｃｍ２であった。よって、電解液３を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１４９】
実施例２８  電解液４を用いたサイクリックボルタンメトリー（ＣＶ）測定
電解液として電解液４を用いた以外は、実施例２５の方法と同様にして、ＣＶ測定を行った。その結果を図４に示す。
図４の結果から明らかなように、０Ｖ付近からＭｇの溶解に伴う酸化電流が見られ、０．５Ｖ付近の電流密度はおよそ６．２ｍＡ／ｃｍ２であった。一方、-０．１Ｖ付近からはＭｇの析出に伴う還元電流が見られ、−１．５Ｖ付近の電流密度はおよそ−１１．３ｍＡ／ｃｍ２であった。よって、電解液４を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５０】
実施例２９  電解液５を用いたサイクリックボルタンメトリー（ＣＶ）測定
電解液として電解液５を用いた以外は、実施例２５の方法と同様にして、ＣＶ測定を行った。その結果を図５に示す。
図５の結果から明らかなように、０．５Ｖ付近からＭｇの溶解に伴う酸化電流が見られ、１Ｖ付近の電流密度はおよそ１１．５ｍＡ／ｃｍ２であった。一方、-０．５Ｖ付近からはＭｇの析出に伴う還元電流が見られ、−１．５Ｖ付近の電流密度はおよそ−１１．９ｍＡ／ｃｍ２であった。よって、電解液５を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５１】
実施例３０  電解液６を用いたサイクリックボルタンメトリー（ＣＶ）測定
電解液として電解液６を用いた以外は、実施例２５の方法と同様にして、ＣＶ測定を行った。その結果を図６に示す。
図６の結果から明らかなように、０．４Ｖ付近からＭｇの溶解に伴う酸化電流が見られ、１Ｖ付近の電流密度はおよそ１．６ｍＡ／ｃｍ２であった。一方、-０．５Ｖ付近からはＭｇの析出に伴う還元電流が見られ、−１．５Ｖ付近の電流密度はおよそ−２．０ｍＡ／ｃｍ２であった。よって、電解液６を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５２】
実施例３１  電解液７を用いたサイクリックボルタンメトリー（ＣＶ）測定
電解液として電解液７を用いた以外は、実施例２５の方法と同様にして、ＣＶ測定を行った。その結果を図７に示す。
図７の結果から明らかなように、０．５Ｖ付近からＭｇの溶解に伴う酸化電流が見られ、１Ｖ付近の電流密度はおよそ２．９ｍＡ／ｃｍ２であった。一方、-０．８Ｖ付近からはＭｇの析出に伴う還元電流が見られ、−１．５Ｖ付近の電流密度はおよそ−１．５ｍＡ／ｃｍ２であった。よって、電解液７を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５３】
実施例３２  電解液９を用いたサイクリックボルタンメトリー（ＣＶ）測定
電解液として電解液９を用いた以外は、実施例２５の方法と同様にして、ＣＶ測定を行った。その結果を図８に示す。
図８の結果から明らかなように、０．３Ｖ付近からＭｇの溶解に伴う酸化電流が見られ、１Ｖ付近の電流密度はおよそ１５．８ｍＡ／ｃｍ２であった。一方、１．３Ｖ付近からはＭｇの析出に伴う還元電流が見られ、−１．５Ｖ付近の電流密度はおよそ−１．２ｍＡ／ｃｍ２であった。よって、電解液９を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５４】
実施例３３  電解液１０を用いたサイクリックボルタンメトリー（ＣＶ）測定
電解液として電解液１０を用いた以外は、実施例２５の方法と同様にして、ＣＶ測定を行った。その結果を図９に示す。
図９の結果から明らかなように、０Ｖ付近からＭｇの溶解に伴う酸化電流が見られ、１Ｖ付近の電流密度はおよそ１．５ｍＡ／ｃｍ２であった。一方、０Ｖ付近からはＭｇの析出に伴う還元電流が見られ、−１．５Ｖ付近の電流密度はおよそ２．０ｍＡ／ｃｍ２であった。よって、電解液１０を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５５】
実施例３４  電解液１１を用いたサイクリックボルタンメトリー（ＣＶ）測定
電解液として電解液１１を用いた以外は、実施例２５の方法と同様にして、ＣＶ測定を行った。その結果を図１０に示す。
図１０の結果から明らかなように、０．７Ｖ付近からＭｇの溶解に伴う酸化電流が見られ、１Ｖ付近の電流密度はおよそ１０．５ｍＡ／ｃｍ２であった。一方、０．９Ｖ付近からはＭｇの析出に伴う還元電流が見られ、−１．５Ｖ付近の電流密度はおよそ４．７ｍＡ／ｃｍ２であった。よって、電解液１１を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５６】
実施例３５  電解液１６を用いたサイクリックボルタンメトリー（ＣＶ）測定
電解液として電解液１６を用いた以外は、実施例２５の方法と同様にして、ＣＶ測定を行った。その結果を図１１に示す。
図１１の結果から明らかなように、０．２Ｖ付近からＭｇの溶解に伴う酸化電流が見られ、１Ｖ付近の電流密度はおよそ９．８ｍＡ／ｃｍ２であった。一方、０Ｖ付近からはＭｇの析出に伴う還元電流が見られ、−０．５Ｖ付近の電流密度はおよそ２．０ｍＡ／ｃｍ２であった。よって、電解液１６を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５７】
実施例３６  電解液１７を用いたサイクリックボルタンメトリー（ＣＶ）測定
電解液として電解液１７を用いた以外は、実施例２５の方法と同様にして、ＣＶ測定を行った。その結果を図１２に示す。
図１２の結果から明らかなように、０．２Ｖ付近からＭｇの溶解に伴う酸化電流が見られ、１Ｖ付近の電流密度はおよそ２．３ｍＡ／ｃｍ２であった。一方、−０．２Ｖ付近からはＭｇの析出に伴う還元電流が見られ、−１．５Ｖ付近の電流密度はおよそ１．７ｍＡ／ｃｍ２であった。よって、電解液１７を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５８】
実施例３７  電解液１９を用いたサイクリックボルタンメトリー（ＣＶ）測定
電解液として電解液１９を用いた以外は、実施例２５の方法と同様にして、ＣＶ測定を行った。その結果を図１３に示す。
図１３の結果から明らかなように、０Ｖ付近からＭｇの溶解に伴う酸化電流が見られ、１Ｖ付近の電流密度はおよそ４．０ｍＡ／ｃｍ２であった。一方、−０．８Ｖ付近からはＭｇの析出に伴う還元電流が見られ、−１．５Ｖ付近の電流密度はおよそ１．０ｍＡ／ｃｍ２であった。よって、電解液１９を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１５９】
実施例３８  電解液２２を用いたサイクリックボルタンメトリー（ＣＶ）測定
電解液として電解液２２を用いた以外は、実施例２５の方法と同様にして、ＣＶ測定を行った。その結果を図１４に示す。
図１４の結果から明らかなように、０．１Ｖ付近からＭｇの溶解に伴う酸化電流が見られ、１Ｖ付近の電流密度はおよそ６．０ｍＡ／ｃｍ２であった。一方、−０．１Ｖ付近からはＭｇの析出に伴う還元電流が見られ、−１．５Ｖ付近の電流密度はおよそ１．０ｍＡ／ｃｍ２であった。よって、電解液２２を用いることにより、Ｍｇの酸化還元反応が可逆的に起こることが判り、且つ、高い電流密度を与えることが判った。さらに、２サイクル目以降の掃引においても、電流密度は低下しないことから、Ｍｇの溶解析出が繰り返し安定して進行することも判った。【０１６０】
比較例１  塩化ブチルマグネシウム（ＢｕＭｇＣｌ）／テトラヒドロフラン（ＴＨＦ）溶液）を電解液として用いたＣＶ測定
塩化ブチルマグネシウム（ＢｕＭｇＣｌ）を０．５Ｍ含有するＴＨＦ溶液（キシダ化学社製）２ｍｌを電解液１の代わりに電解液として用い、電圧の範囲を−１．５〜２．０Ｖとした以外は、実施例２５の方法と同様にして、ＣＶ測定を行った。その結果を図１５に示す。
図１５の結果より、ＢｕＭｇＣｌ／ＴＨＦ溶液を電解液として用いた場合、Ｍｇが可逆的に溶解析出するものの、その際に流れる電流密度は非常に低く、１．５Ｖ付近の電流密度はおよそ０．４ｍＡ／ｃｍ２、−１．５Ｖ付近の電流密度はおよそ−０．５ｍＡ／ｃｍ２であることが判った。【０１６１】
比較例２  塩化フェニルマグネシウム（ＰｈＭｇＣｌ）／テトラヒドロフラン（ＴＨＦ）溶液）を電解液として用いたＣＶ測定
塩化フェニルマグネシウム（ＰｈＭｇＣｌ）（キシダ化学社製）を０．５Ｍ含有するＴＨＦ溶液 ２ｍｌを電解液１の代わりに電解液として用い、電圧の範囲を−１．０〜１．０Ｖとした以外は、実施例２５の方法と同様にしてＣＶ測定を行った。その結果を図１６に示す。
図１６の結果より、ＰｈＭｇＣｌ／ＴＨＦ溶液を電解液として用いた場合、比較例１よりも電流密度はさらに低下し、１Ｖ付近の電流密度はおよそ６．０×１０−２ｍＡ／ｃｍ２、−１Ｖ付近の電流密度はおよそ−８．０×１０−２ｍＡ／ｃｍ２であることが判った。【０１６２】
実施例２５〜３８、及び比較例１〜２の、酸化電流密度及び還元電流密度の結果を、使用した電解液、電解液中の支持電解質、溶媒と合わせて下記表４に示す。【０１６３】
【表４】
2014115784.tif 000015
【０１６４】
実施例３９  電解液２４を用いたサイクリックボルタンメトリー（ＣＶ）測定による長期サイクル試験
電解液として電解液２４を用いた以外は、実施例２５の方法と同様にして、ＣＶ測定を行い、１００サイクル目までのサイクル特性を評価した。ＣＶ掃引範囲は−０．５〜＋０．５Ｖとした。その結果を図１７に示す。
図１７の結果から明らかなように、初回サイクル時には酸化電流密度が３．０ｍＡ／ｃｍ２、還元電流密度が−２．０ｍＡ／ｃｍ２であったのに対して、１００サイクル後ではそれぞれ、２．７ｍＡ／ｃｍ２、−２．０ｍＡ／ｃｍ２であった。よって、電解液２４を用いることにより、１００サイクル目においても電流密度が低下しないことから、長期サイクル特性に優れた安定性が高い電解液であることが判った。【０１６５】
実施例２５〜３８と比較例１〜２を比較すると、比較例１及び２で用いたグリニャール試薬系の電解液では電流密度が±１ｍＡ／ｃｍ２以下であるのに対して、実施例２５〜３８で示した本発明の電解液ではいずれも高い電流密度を有することが判った。また、特許文献３および４に記載されているグリニャール試薬系以外の電解液のＣＶ測定の結果と比較しても、明らかに高い電流値（あるいは電流密度）を示すことが判った。
また実施例３９の結果から、本発明の電解液は１００サイクル目の掃引においても高い電流密度を有することから、サイクルに伴う劣化が起きないことが推察される。
以上の結果から、本発明の電解液は、電流密度が高く、サイクル特性に優れた電気化学デバイスの提供を可能とするものである。
【図１】
2014115784.tif 000020
【図２】
2014115784.tif 000021
【図３】
2014115784.tif 000022
【図４】
2014115784.tif 000023
【図５】
2014115784.tif 000024
【図６】
2014115784.tif 000025
【図７】
2014115784.tif 000026
【図８】
2014115784.tif 000027
【図９】
2014115784.tif 000028
【図１０】
2014115784.tif 000029
【図１１】
2014115784.tif 000030
【図１２】
2014115784.tif 000031
【図１３】
2014115784.tif 000032
【図１４】
2014115784.tif 000033
【図１５】
2014115784.tif 000034
【図１６】
2014115784.tif 000035
【図１７】
2014115784.tif 000036
【国際調査報告】
2014115784.tif 000037
2014115784.tif 000038
2014115784.tif 000039